(57)【要約】【課題】  乾燥固化した汚れの付着力が小さい表面を有する便座部品、局部洗浄便座部品、及びその製造方法を提供することを目的とする。【解決手段】  便座シート、便蓋、本体ケース、洗浄ノズル等の局部洗浄用便座の露出構成部品の構成材料の少なくとも一部材であって、その表面に、シリコーンレジンにより、表面自由エネルギーが２８ｄｙｎｅ／ｃｍ以上４５ｄｙｎｅ／ｃｍ未満の基材樹脂表面よりも低い低表面自由エネルギー層を形成した局部洗浄用便座。【選択図】  図２
2006305367.tif 000002
【特許請求の範囲】
【請求項１】
便座シート、便蓋、本体ケース、洗浄ノズル等の便座の露出構成部品の構成材料の少なくとも一部材であって、その表面に、シリコーンレジンにより、部材の基材樹脂表面よりも低い低表面自由エネルギー層を形成したことを特徴とする防汚性を備えた便座。
【請求項２】
前記基材樹脂として表面自由エネルギーが２８ｄｙｎｅ／ｃｍ以上４５ｄｙｎｅ／ｃｍ未満の樹脂を使用したことを特徴とする請求項１記載の防汚性を備えた便座。
【請求項３】
前記シリコーンレジンは、遊離シリコーンを含んでなることを特徴とする請求項１または２に記載の防汚性を備えた便座。
【請求項４】
前記遊離シリコーンが、シリコーンレジン１００ｗｔ％中に、５ｗｔ％から８０ｗｔ％含まれてなることを特徴とする請求項３記載の防汚性を備えた便座。
【請求項５】
前記基材樹脂に抗菌剤を配合すること特徴とする請求項１〜４のいずれか１項に記載の防汚性を備えた便座。
【請求項６】
前記シリコーンレジンとして、
Ｒ1pＳｉ（ＯＲ2）qＯ(4-p-q)/2
または
Ｒ1pＳｉ（ＯＮＲ2）qＯ(4-p-q)/2
Ｒ1 ；有機基、Ｒ2 ；水素基または有機基
０＜ｐ＜２、０≦ｑ＜４、０＜ｐ＋ｑ＜４
の式であらわされるシリコーンを用いたことを特徴とする請求項１〜５のいずれか１項に記載の防汚性を備えた便座。
【請求項７】
成形型表面にシリコーンレジンを塗布する工程と、基材樹脂を注型する工程と、この成形型により基材樹脂を成形すると共にシリコーンレジンを成形型から基材樹脂表面に転写させることにより、基材樹脂表面に低表面自由エネルギー層を形成する工程を有することを特徴とする防汚性を備えた便座の製造方法。
【請求項８】
成形型表面にシリコーンレジンを塗布する工程と、基材樹脂を注型する工程と、この成形型により基材樹脂を成形する工程と、シリコーンレジンを成形型から基材樹脂表面に転写させることにより、基材樹脂表面に低表面自由エネルギー層を形成する工程を有することを特徴とする防汚性を備えた便座の製造方法。
【請求項９】
前記成形型表面にシリコーンレジンを塗布する工程において、前記シリコーンレジンを転写後の平均粒径が５０μｍ以下の均一径微細粒状になるように塗布し、且つ基材樹脂表面を覆うシリコーンレジン層の面積の割合が５％以上であることを特徴とする請求項７または８記載の防汚性に優れた便座の製造方法。
【請求項１０】
前記シリコーンレジンを散在して塗布した請求項９記載の防汚性に優れた便座の製造方法。
【請求項１１】
前記成形型表面に塗布したシリコーンレジンが、成形品に０．０２〜１０．００μmの薄厚の低表面自由エネルギー層になるように転写され、且つ基材樹脂表面を覆うシリコーンレジン層の面積の割合が５％以上であることを特徴とする請求項７または８に記載の防汚性を備えた便座の製造方法。
【請求項１２】
成形品表面に転写された層は、その中に凹部を有し、その凹部には前記遊離シリコーンが含まれることを特徴とする請求項７または８記載の防汚性を備えた便座およびその製造方法。
【請求項１３】
前記塗布するシリコーンレジンの量が０．０１ｍｇ／ｃｍ2以上である請求項８〜１２のいずれか１項に記載の防汚性を備えた便座の製造方法。
【請求項１４】
前記シリコーンレジンとして、
Ｒ1pＳｉ（ＯＲ2）qＯ(4-p-q)/2
または
Ｒ1pＳｉ（ＯＮＲ2）qＯ(4-p-q)/2
Ｒ1 ；有機基、Ｒ2 ；水素基または有機基
０＜ｐ＜２、０≦ｑ＜４、０＜ｐ＋ｑ≦４
の式であらわされるシリコーンを用いたことを特徴とする請求項８〜１３のいずれか１項に記載の防汚性を備えた便座の製造方法。
【請求項１５】
便座シート、便座底板、便蓋、本体ケース、洗浄ノズル等の便座の露出構成部品の構成材料の少なくとも一部材に、ブラスト処理、薬品処理、脱脂、火炎処理、酸化処理、蒸気処理、コロナ放電処理、紫外線照射処理、プラズマ処理、イオン処理等の表面処理を施した後、シリコーンレジンを塗布、付着させることにより、部材の基材樹脂表面よりも低い低表面自由エネルギー層を形成したことを特徴とする防汚性を備えた便座。
【請求項１６】
前記基材樹脂として表面自由エネルギーが２８ｄｙｎｅ／ｃｍ以上４５ｄｙｎｅ／ｃｍ未満の樹脂を使用したことを特徴とする請求項１５記載の防汚性を備えた便座。
【請求項１７】
前記シリコーンレジンは、遊離シリコーンを含んでいることを特徴とする請求項１５または１６に記載の防汚性を備えた便座。
【請求項１８】
前記遊離シリコーンが、シリコーンレジン１００ｗｔ％中に、５ｗｔ％から８０ｗｔ％含まれていることを特徴とする請求項１７記載の防汚性を備えた便座。
【請求項１９】
前記基材樹脂に抗菌剤を配合することを特徴とする請求項１５〜１８のいずれか１項に記載の防汚性を備えた便座。
【請求項２０】
前記シリコーンレジンとして、
Ｒ1pＳｉ（ＯＲ2）qＯ(4-p-q)/2
または
Ｒ1pＳｉ（ＯＮＲ2）qＯ(4-p-q)/2
Ｒ1 ；有機基、Ｒ2 ；水素基または有機基
０＜ｐ＜２、０≦ｑ＜４、０＜ｐ＋ｑ＜４
の式であらわされるシリコーンを用いたことを特徴とする請求項１５〜１９のいずれか１項に記載の防汚性を備えた便座。
【請求項２１】
便座シート、便座底板、便蓋、本体ケース等の便座の露出構成部品の構成材料の少なくとも一部材に、所定の表面処理を施す工程と、部材の表面にシリコーンレジンを塗布、付着させて、部材の基材樹脂表面よりも低い低表面自由エネルギー層を形成する工程とからなる防汚性を備えた便座の製造方法。
【請求項２２】
前記表面処理が、コロナ処理またはプラズマ処理の放電処理であることを特徴とする請求項２１記載の防汚性を備えた便座の製造方法。
【請求項２３】
前記放電処理がコロナ放電またはアーク放電を高周波の高電圧で発生させる電極と基材樹脂の裏側に設置された金属を対面電極として放電を生じさせることを特徴とする請求項２２に記載の防汚性を備えた便座の製造方法。
【請求項２４】
前記塗布するシリコーンレジンが粒状で、成形品に０．０２〜１０．００μｍの薄厚の低表面自由エネルギー層になるように塗布され、且つ基材樹脂表面を覆うシリコーンレジン層の面積の割合が１２％以上、また最大粒径が８０μｍ以下であることを特徴とする請求項２１または２２に記載の防汚性を備えた便座の製造方法。
【請求項２５】
前記塗布するシリコーンレジンの量が０．０１ｍｇ／ｃｍ2以上である請求項２１〜２４のいずれか１項に記載の防汚性を備えた便座の製造方法。
【請求項２６】
前記シリコーンレジンとして、
Ｒ1pＳｉ（ＯＲ2）qＯ(4-p-q)/2
または
Ｒ1pＳｉ（ＯＮＲ2）qＯ(4-p-q)/2
Ｒ1 ；有機基、Ｒ2 ；水素基または有機基
０＜ｐ＜２、０≦ｑ＜４、０＜ｐ＋ｑ≦４
の式であらわされるシリコーンを用いたことを特徴とする請求項２１〜２５記載の防汚性を備えた便座の製造方法。
【請求項２７】
便座シート、便座底板、便蓋、本体ケース、洗浄ノズル等の便座の露出構成部品の構成材料の少なくとも一部材の表面に、塗装を施すことにより、部材の基材樹脂表面よりも低い低表面自由エネルギー層を形成したことを特徴とする防汚性を備えた便座。
【請求項２８】
前記部材に施す塗装に使用する塗料が、シリコーンレジンもしくはフッ素樹脂を含むことを特徴とする請求項２７記載の防汚性を備えた便座。
【請求項２９】
前記部材に施す塗装に使用する塗料がシリコーンレジンを含んでなり、且つ前記塗料がシリコーン系樹脂、変性シリコーン系樹脂、ポリサルファイド系樹脂、ポリウレタン系樹脂、アクリルウレタン系樹脂、アクリル系樹脂のいずれかであることを特徴とする請求項２７記載の防汚性を備えた便座。
【請求項３０】
前記塗装に使用する塗料に抗菌剤を配合することを特徴とする請求項２７〜２９のいずれか１項に記載の防汚性を備えた便座。
【請求項３１】
前記シリコーンレジンとして、
Ｒ1pＳｉ（ＯＲ2）qＯ(4-p-q)/2
Ｒ1 ；有機基、Ｒ2 ；水素基または有機基
０＜ｐ＜２、０≦ｑ＜４、０＜ｐ＋ｑ＜４
の式であらわされるシリコーンを用いたことを特徴とする請求項２７〜３０のいずれか１項に記載の防汚性を備えた便座。
【請求項３２】
前記部材に施す塗装に使用する塗料がフッ素樹脂を含んでなり、前記フッ素樹脂として、ポリテトラフルオロエチレン（ＰＴＦＥ）、パーフルオロエチレンプロペンコポリマー（ＰＦＥＰ）、パーフルオロアルコキシアルカン（ＰＦＡ）、ポリクロロトリフルオロエチレン（ＰＣＴＦＥ）、ポリビニリデンフルオライド（ＰＶＤＦ）、ポリビニルフルオライド（ＰＶＦ）、エチレン−テトラフルオロエチレンコポリマー（ＥＴＦＥ）、ポリクロロトリフルオロエチレン（ＥＣＴＦＥ）、ポリテトラフルオロエチレン−パーフルオロジオキソールコポリマー（ＴＦＥ／ＰＤＤ）を用いたことを特徴とする請求項２７〜３１のいずれか１項に記載の防汚性を備えた便座。
【発明の詳細な説明】
【技術分野】
【０００１】
本発明は、低表面自由エネルギー層を有し、防汚性に優れた便座及びその製造方法に関する。
【背景技術】
【０００２】
従来、便座シート、便蓋、本体ケース等の便座あるいは洗浄ノズル等を備える局部洗浄便座の部品は、一般に、アクリロニトリル−ブタジエン−スチレン樹脂（以下、ＡＢＳ樹脂と略する）もしくはポリプロピレン樹脂（以下、ＰＰ樹脂と略する）等の熱可塑性樹脂成形品で主に構成されている。
【０００３】
この便座シート、便座底板、便蓋、本体ケース等の便座の露出構成部品は皮膚に直接接する部分が多く、その衛生面には配慮が払われ、多くの工夫が実用化されてきた。たとえば暖房便座部材に防汚性と抗菌性を兼ね備える場合特開平９−５６６４２号に記載されているように、便座などをシリコ−ンレジンを分散した樹脂体とすることで表面エネルギ−を低下させ撥水性などの防汚性能を向上させ、さらに抗菌剤を分散することで抗菌性を付与させている。
【特許文献１】特開平９−５６６４２号公報
【発明の開示】
【発明が解決しようとする課題】
【０００４】
従来の便座あるい局部洗浄便座の場合、男性が小便をする場合は主として便座シートを上げた状態で使用するため、便座シートの裏面や、局部洗浄便座の本体ケースの前面部に小便がかかることがある。大便をする場合は、便器内に落下した大便が便器トラップ内の水を跳ね返し、便座シートの裏面に汚物や水が付着する場合がある。また、使用時に皮膚の触れる便座シートの表面や便蓋についても、皮脂等の皮膚の汚れ等が付着する。
【０００５】
便座シート、便蓋、本体ケース等便座あるいは局部洗浄便座の露出構成部品に使用される上記ＡＢＳ樹脂は比較的その表面自由エネルギーが大きい。そのため、汚れが強固に付着しやすく汚れの除去が難しいという欠点を持っている。
【０００６】
また、付着した汚れを除去するため洗剤で便座の各部材表面を清掃することが行われるが、ＡＢＳ樹脂は耐洗剤性に劣り、洗剤に繰り返し晒されるとソルベントクラックが発生する場合があった。
【０００７】
ＰＰ樹脂は、ＡＢＳ樹脂に比べ表面自由エネルギーが低いが、不十分であり、水垢等の強力に固着した汚れは、除去が困難であり、より低表面自由エネルギーを有する表面が望まれていた。
【０００８】
即ち、ＰＰは、水垢等の付着汚れは、ＡＢＳに比較して除去しやすいものの、浸透性の汚れ、例えばうがい薬、ヨーチン等の汚れが浸透しやすく、一度浸透した場合には汚れの除去が非常に困難である。
【０００９】
前記のように便座あるいは局部洗浄便座部品は、日常使用するにあたって、汚れ易い、汚れの回復性が悪い等の状況がある。しかし汚れ成分の組成、樹脂成形体が汚れるメカニズムは複雑であり、十分な解明はなされていない。一般的には、人体に由来する油脂やタンパク質、油脂分を含んだ大便、尿等の水溶性成分や尿中に含まれるミネラル分による尿石、水道水や大便器トラップ内から跳ね返った水中に含まれるミネラル分による水垢、ほこり類等が挙げらる。またこれらの汚れを栄養源として菌、カビ汚れ等が発生する。これらの汚れは、発生初期の付着力はいずれも大きくなく、除去は比較的容易である。
【００１０】
しかし、長期的な使用や、汚れが乾燥するにしたがい、汚れ自体の凝集力の増加、汚れ成分の変性等により、複合化の進んだ強固な汚れとなり、基材への密着力が高まり、除去の困難な汚れとなっている。その状態は以下のように区分できる。
１）樹脂成形体の表面の凹凸の中に埋まった状態。
２）樹脂成形体の表面分子と汚れの分子の分子間引力による状態
３）樹脂成形体の表面分子と汚れの分子が化学結合した状態
４）樹脂成形体の内部に汚れが浸透または拡散した状態
５）樹脂成形体の帯電によって静電気的に付着した状態
６）汚れ成分の粘着成分によって付着した状態。
【００１１】
一方、生活環境中では、汚れが全く付かないという状態を作り出す事は難しく、汚れが付き難く、汚れが付いた場合は付いた汚れが取れ易い、掃除がしやすい、と言った事が重要である。
【００１２】
このような強固な汚れの付着力には、汚れ成分と基材表面との濡れ性が深く関与しており、濡れ性が悪いほど、汚れの付着力は小さくなる。汚れの付着力を低減させるには、基材の表面自由エネルギーを低下させ、汚れ、もしくは汚れを含む液体の濡れ性を低下させることが効果的である。
【００１３】
一般に個体表面での液体による濡れにはYoungの式が成立する。
γＳ=γＳＬ+γＬcosθ
γＳ：個体の表面自由エネルギー
γＳＬ：液体固体間の表面自由エネルギー
γＬ：液体の表面自由エネルギー
θ：液体の固体に対する接触角
濡れ性はこのθの大きさによって定義され、θが大きいほど濡れ性は悪く、θが小さいほど濡れ性は良い。さらに、基材への液体の付着仕事Waは次式で表される。
Wa=γＳ+γＬ-γＳＬ
Wa=γＬ(1+cosθ)
この付着仕事は汚れを基材から引き離す仕事に相当し、θが大きく濡れ性が悪いほど付着仕事は小さな値（付着力小）となる。従って、基材の表面自由エネルギーを低くし、汚れまたは汚れを含む液体の接触角を増大させることにより、汚れの基材への付着力を低減させることができる。
【００１４】
上記より樹脂成形体の付着汚れの易除去性を確保するには一般的に以下の方法が効果的であると考えられる。
【００１５】
（１）樹脂成形体に表面自由エネルギーの小さい物質、例えば、シリコーン樹脂、フッ素樹脂等を配合し、表面自由エネルギーを低下させることにより、汚れの表面への付着力を低減させる。
【００１６】
（２）樹脂成形体表面の静電気に由来する汚れを防止するため帯電防止剤を添加する。
【００１７】
しかし上記の（１）表面自由エネルギーの小さい樹脂を配合する方法においては、表面自由エネルギーの小さい樹脂を配合しても、成形体内部にその多くが存在し、表面に露出し、表面特性に寄与できる表面自由エネルギーの小さい樹脂の割合は限られていて、表面自由エネルギーを低下させる為には多量の添加が必要である。さらに表面自由エネルギーの大きい樹脂が基材樹脂の場合には、汚れの表面への付着力を低減させるためには、表面自由エネルギーの小さい樹脂をより多量に配合しなければならない問題があった。
【００１８】
また、（２）（帯電防止剤の添加）の方法については静電気に影響されるほこりなど以外の汚れに対する防止効果が少なくしかもその効果が持続しないという問題があった。
【００１９】
そこで、本発明は、上記課題を解決するためになされたもので、乾燥固化した汚れの付着力が小さい表面を有する便座部品、局部洗浄便座部品、及びその製造方法を提供することを目的とする。
【課題を解決するための手段】
【００２０】
上記目的を達成するためになされた請求項７記載の発明は、表面自由エネルギーが２８ｄｙｎｅ／ｃｍ以上４５ｄｙｎｅ／ｃｍ未満の基材樹脂表面に、表面自由エネルギーが１０ｄｙｎｅ／ｃｍ以上２８ｄｙｎｅ／ｃｍ未満の低表面自由エネルギー組成物により低表面自由エネルギー層を形成し、基材樹脂表面に比べて低い表面自由エネルギーを有する表面としたことを特徴とする樹脂成形体であることを特徴とする。
【００２１】
本発明においては、表面自由エネルギーが１０ｄｙｎｅ／ｃｍ以上２８ｄｙｎｅ／ｃｍ未満の低表面自由エネルギー組成物で、低表面自由エネルギー層を表面に形成したことにより、乾燥固化した汚れの付着力が小さい表面を有する便座部品、局部洗浄便座部品、水周りにて使用される部材等の樹脂成形体を提供できる。
【００２２】
本発明は、また、便座シート、便蓋、本体ケース等の便座の露出構成部品の構成材料の少なくとも一部材であって、その表面に、シリコーンレジンにより、部材の基材樹脂表面よりも低い低表面自由エネルギー層を形成して防汚性に優れた便座とした。
【００２３】
この構成においては、表面に低表面自由エネルギー層を形成したことにより、乾燥固化した汚れの付着力が小さい表面を有する防汚性に優れた便座を提供できる。
【００２４】
上記目的を達成するため、便座シート、便蓋、本体ケース、洗浄ノズル等の局部洗浄用便座の露出構成部品の構成材料の少なくとも一部材であって、その表面に、シリコーンレジンにより、部材の基材樹脂表面よりも低い低表面自由エネルギー層を形成して防汚性に優れた局部洗浄用便座とした。
【００２５】
この構成においては、表面に低表面自由エネルギー層を形成したことにより、乾燥固化した汚れの付着力が小さい表面を有する防汚性に優れた局部洗浄便座を提供できる。
【００２６】
また、前記基材樹脂として表面自由エネルギーが２８ｄｙｎｅ／ｃｍ以上４５ｄｙｎｅ／ｃｍ未満の樹脂を使用した。
【００２７】
また、シリコーンレジンに、遊離シリコーンを含んだシリコーンレジンを使用してもよい。
【００２８】
また、前記シリコーンレジン中に含まれる遊離シリコーンが、シリコーンレジン１００ｗｔ％中に、５ｗｔ％から８０ｗｔ％を含んだシリコーンレジンを使用した。
【００２９】
また、前記基材樹脂に抗菌剤を配合してもよい。
【００３０】
さらに、これまで説明した防汚性に優れた便座において、前記シリコーンレジンとして、
Ｒ1pＳｉ（ＯＲ2）qＯ(4-p-q)/2
または
Ｒ1pＳｉ（ＯＮＲ2）qＯ(4-p-q)/2
Ｒ1 ；有機基、Ｒ2 ；水素基または有機基
０＜ｐ＜２、０≦ｑ＜４、０＜ｐ＋ｑ＜４
の式であらわされるシリコーンを用いて防汚性を備えた便座としてもよい。
【００３１】
また、上記目的を達成するための製造方法として、成形型表面にシリコーンレジンを塗布する工程と、基材樹脂を注型する工程と、この成形型により基材樹脂を成形する工程、シリコーンレジンを成形型から基材樹脂表面に転写させることにより、基材樹脂表面に低表面自由エネルギー層を形成する工程を有するものとする。
【００３２】
この方法においては、シリコーンレジン層を基材樹脂の成形と同時に金型から転写することにより、基材表面に効率良く形成することができるため、少量のシリコーンレジンによる表面層で、基材の表面自由エネルギーに関わらず、高い表面改質効果を得ることができる。
【００３３】
また、低表面自由エネルギー樹脂を塗装する方法は、基材樹脂と塗膜との密着性が悪く、耐久性が問題であったが、シリコーンレジンを基材樹脂の成形と同時に金型から転写することにより、基材樹脂表面と表面自由エネルギーの小さい樹脂による表面層との密着性が、アンカー効果、基材樹脂成形時の硬化等による物理的な付着力で大きくなり、耐久性が向上する。
【００３４】
上記目的を達成するための製造方法として、前記成形型表面にシリコーンレジンを塗布する工程において、シリコーンレジンを転写後の平均粒径が５０μｍ以下の均一径微細粒状になるように塗布し、且つ基材樹脂表面を覆うシリコーンレジン層の面積の割合が５％以上であるようにした。
【００３５】
この方法においては、基材樹脂表面すべてにシリコーンレジン層を形成せずにしなくても、外観の良い製品が得られるため、ごく少量のシリコーンレジンによる表面層で、基材の表面自由エネルギーに関わらず、高い表面改質効果を得ることができる。
【００３６】
また、防汚性に優れた便座の製造方法であって、シリコーンレジンを散在して塗布させて、低表面自由エネルギー層を形成することで、基材樹脂の抗菌性能、基材樹脂の性能および品質（外観(光沢・色調・透明性など）、表面硬さなど）を低下させないことができる。
【００３７】
また、散在して塗布するシリコーンレジンの量は０．０１ｍｇ／ｃｍ2以上が有効である。
【００３８】
上記目的を達成するための製造方法として、前記成形型表面にシリコーンレジンを塗布する工程において、シリコーンレジンを転写後の表面層が、０．０２〜１０．００μｍに形成され、且つ基材樹脂表面を覆うシリコーンレジン層の面積の割合が５％以上であるようにした。
【００３９】
また、散在して塗布するシリコーンレジンの量は０．０１ｍｇ／ｃｍ2以上が有効である。
【００４０】
この方法においては基材樹脂の性能等を損なわないため、抗菌剤等の配合剤の配合をある場合はシリコーンレジン層に配合、別の時には基材樹脂に配合というように、目的等により選択することができる。
【００４１】
さらに、これまで説明した防汚性に優れた便座の製造方法において、前記シリコーンレジンとして、
Ｒ1pＳｉ（ＯＲ2）qＯ(4-p-q)/2
または
Ｒ1pＳｉ（ＯＮＲ2）qＯ(4-p-q)/2
Ｒ1 ；有機基、Ｒ2 ；水素基または有機基
０＜ｐ＜２、０≦ｑ＜４、０＜ｐ＋ｑ≦４
の式であらわされるシリコーンを用いて防汚性を備えた便座の製造方法としてもよい。
【００４２】
本発明は上記した構成により、便座シート、便蓋、本体ケースなど露出構成部品の表面エネルギーが小さく撥水性に優れ、しかもその効果が持続するため、汚れが付着しにくく、さらに汚れが取れやすく掃除しやすくなり、防汚性に優れた便座を提供できる。
【００４３】
汚れが付きにくく、さらに簡単に汚れの除去掃除ができるため掃除に強い洗剤を用いる必要がなく、耐洗剤性に劣る樹脂を母材として使用した場合でも洗剤によるソルベントクラック発生等がなくなる。
【００４４】
以上説明した低表面自由エネルギー層の実施形態としては、上記のように転写により成形するほか、以下に説明するように、塗布、塗装、フィルムの各種形態が可能である。
【００４５】
本発明は、また、便座シート、便蓋、本体ケース等の便座の露出構成部品の構成材料の少なくとも一部材に、ブラスト処理、薬品処理、脱脂、火炎処理、酸化処理、蒸気処理、コロナ放電処理、紫外線照射処理、プラズマ処理、イオン処理等の表面処理を施した後、シリコーンレジンにより、部材の基材樹脂表面よりも低い低表面自由エネルギー層を形成して防汚性を備えた便座とした。
【００４６】
この構成においては、表面に低表面自由エネルギー層を形成したことにより、乾燥固化した汚れの付着力が小さい表面を有する防汚性を備えた便座を提供できる。
【００４７】
上記目的を達成するため、便座シート、便蓋、本体ケース、洗浄ノズル等の局部洗浄用便座の露出構成部品の構成材料の少なくとも一部材であって、その表面に、シリコーンレジンにより、部材の基材樹脂表面よりも低い低表面自由エネルギー層を形成して防汚性を備えた局部洗浄用便座とした。
【００４８】
この構成においては、表面に低表面自由エネルギー層を形成したことにより、乾燥固化した汚れの付着力が小さい表面を有する防汚性を備えた局部洗浄便座を提供できる。
【００４９】
また、前記基材樹脂として表面自由エネルギーが２８ｄｙｎｅ／ｃｍ以上４５ｄｙｎｅ／ｃｍ未満の樹脂を使用した。
【００５０】
また、シリコーンレジンに、遊離シリコーンを含んだシリコーンレジンを使用してもよい。
【００５１】
また、前記シリコーンレジン中に含まれる遊離シリコーンが、シリコーンレジン１００ｗｔ％中に、５ｗｔ％から８０ｗｔ％を含んだシリコーンレジンを使用した。
【００５２】
また、前記基材樹脂に抗菌剤を配合してもよい。
【００５３】
さらに、これまで説明した防汚性を備えた便座において、前記シリコーンレジンとして、
Ｒ1pＳｉ（ＯＲ2）qＯ(4-p-q)/2
または
Ｒ1pＳｉ（ＯNＲ2）qＯ(4-p-q)/2
Ｒ1 ；有機基、Ｒ2 ；水素基または有機基
０＜ｐ＜２、０≦ｑ＜４、０＜ｐ＋ｑ＜４
の式であらわされるシリコーンを用いて防汚性を備えた便座としてもよい。
【００５４】
また、本発明に係る製造方法として、基材樹脂表面に所定の表面処理を施す工程とシリコーンレジンを塗布する工程により、基材樹脂表面に低表面自由エネルギー層を形成するものとする。
【００５５】
表面処理として、コロナ処理、プラズマ処理、コロナ放電またはアーク放電等の放電処理を高周波の高電圧を発生させる電極と基材樹脂およびその裏側に設置された金属を対面電極として放電を生じさせることが好適であり、これらのいずれの放電処理を施しても本発明の優れた作用効果を発揮させることができるものである。
【００５６】
すなわち、基材樹脂に放電処理を施すことにより、基材樹脂の表面を最適な状態に改質することができ、表面の濡れ性や反応性が著しく向上し、基材樹脂と後から塗布されるシリコーンレジンとの密着強度を著しく向上させることができるものである。
【００５７】
本発明では、基材樹脂にシリコーンレジンを塗布する工程において、シリコーンレジンの表面層が、０．０２〜１０．００μｍに形成され、且つ基材樹脂表面を覆うシリコーンレジン層の面積の割合が１２％以上、また最大粒径が８０μｍ以下であるようにした。
【００５８】
この方法においては、基材樹脂表面すべてにシリコーンレジン層を形成せずにしなくても、外観の良い製品が得られるため、ごく少量のシリコーンレジンによる表面層で、基材の表面自由エネルギーに関わらず、高い表面改質効果を得ることができる。
【００５９】
また、防汚性を備えた便座の製造方法であって、シリコーンレジンを塗布させて、低表面自由エネルギー層を形成することで、基材樹脂の抗菌性能、基材樹脂の性能および品質（外観(光沢・色調・透明性など）、表面硬さなど）を低下させないことができる。
【００６０】
また、散在して塗布するシリコーンレジンの量は０．０１ｍｇ／ｃｍ2以上が有効である。
【００６１】
この方法においては基材樹脂の性能等を損なわないため、抗菌剤等の配合剤の配合をある場合はシリコーンレジン層に配合、別の時には基材樹脂に配合というように、目的等により選択することができる。
【００６２】
さらに、これまで説明した防汚性を備えた便座の製造方法において、前記シリコーンレジンとして、
Ｒ1pＳｉ（ＯＲ2）qＯ(4-p-q)/2
または
Ｒ1pＳｉ（ＯNＲ2）qＯ(4-p-q)/2
Ｒ1 ；有機基、Ｒ2 ；水素基または有機基
０＜ｐ＜２、０≦ｑ＜４、０＜ｐ＋ｑ≦４
の式であらわされるシリコーンを用いて防汚性を備えた便座の製造方法としてもよい。
【００６３】
本発明は上記した構成により、便座シート、便蓋、本体ケースなど露出構成部品の表面エネルギーが小さく撥水性に優れ、しかもその効果が持続するため、汚れが付着しにくく、さらに汚れが取れやすく掃除しやすくなり、防汚性を備えた便座を提供できる。なお、密着性向上、模様付け等を目的として、予め表面処理を施す。例えば、ブラスト処理、薬品処理、脱脂、火炎処理、酸化処理、蒸気処理、コロナ放電処理、紫外線照射処理、プラズマ処理、イオン処理等の表面処理を挙げることができる。
【００６４】
汚れが付きにくく、さらに簡単に汚れの除去掃除ができるため掃除に強い洗剤を用いる必要がなく、耐洗剤性に劣る樹脂を母材として使用した場合でも洗剤によるソルベントクラック発生等がなくなる。
【００６５】
本発明は、また、便座シート、便蓋、本体ケース等の便座の露出構成部品の構成材料の少なくとも一部材の表面に、塗装を施すことにより、部材の基材樹脂表面よりも低い低表面自由エネルギー層をを形成して防汚性を備えた便座とした。
【００６６】
この構成においては、表面に低表面自由エネルギー層を形成したことにより、乾燥固化した汚れの付着力が小さい表面を有する防汚性を備えた便座を提供できる。
【００６７】
本発明は、便座シート、便蓋、本体ケース、洗浄ノズル等の局部洗浄用便座の露出構成部品の構成材料の少なくとも一部材であって、その表面に、塗装を施すことにより、部材の基材樹脂表面よりも低い低表面自由エネルギー層を形成して防汚性を備えた局部洗浄用便座とした。
【００６８】
この構成においては、表面に低表面自由エネルギー層を形成したことにより、乾燥固化した汚れの付着力が小さい表面を有する防汚性を備えた局部洗浄便座を提供できる。
【００６９】
前記部材に施す塗装に使用する塗料には、シリコーンレジンもしくはフッ素樹脂を含む塗料を使用した。
【００７０】
また、前記シリコーンレジンを含む塗料の種類としては、シリコーン系樹脂、変性シリコーン系樹脂、ポリサルファイド系樹脂、ポリウレタン系樹脂、アクリルウレタン系樹脂、アクリル系樹脂が現在広く使用されているが、性能からアクリルウレタン系樹脂を使用した。
【００７１】
また、前記基材樹脂に抗菌剤を配合してもよい。
【００７２】
さらに、これまで説明した防汚性を備えた便座において、前記シリコーンレジンとして、
Ｒ1pＳｉ（ＯＲ2）qＯ(4-p-q)/2
Ｒ1 ；有機基、Ｒ2 ；水素基または有機基
０＜ｐ＜２、０≦ｑ＜４、０＜ｐ＋ｑ＜４
の式であらわされるシリコーンを用いて防汚性を備えた便座としてもよい。
【００７３】
もしくは、前記フッ素樹脂として、ポリテトラフルオロエチレン(PTFE)、パーフルオロエチレンプロペンコポリマー(PFEP)、パーフルオロアルコキシアルカン(PFA)、ポリクロロトリフルオロエチレン(PCTFE)、ポリビニリデンフルオライド(PVDF)、ポリビニルフルオライド(PVF)、エチレン−テトラフルオロエチレンコポリマー(ＥＴＦＥ)、ポリクロロトリフルオロエチレン（ECTFE）、ポリテトラフルオロエチレン−パーフルオロジオキソールコポリマー（TFE/PDD）を用いて防汚性を備えた便座としてもよい。
【００７４】
本発明は上記した構成により、便座シート、便蓋、本体ケースなど露出構成部品の表面エネルギーが小さく撥水性に優れ、しかもその効果が持続するため、汚れが付着しにくく、さらに汚れが取れやすく掃除しやすくなり、防汚性を備えた便座を提供できる。
【００７５】
汚れが付きにくく、さらに簡単に汚れの除去掃除ができるため掃除に強い洗剤を用いる必要がなく、耐洗剤性に劣る樹脂を母材として使用した場合でも洗剤によるソルベントクラック発生等がなくなる。
【００７６】
本発明は、また、便座シート、便座底板、便蓋、本体ケース等の便座の露出構成部品、好ましくは洗浄ノズル等の局部洗浄用便座の露出構成部品の少なくとも一部材の表面に、フィルム状もしくはシート状の樹脂層を設け、部材の基材樹脂表面よりも低い低表面自由エネルギー層とした。
【００７７】
本発明の樹脂層を、便座シート、便座底板、便蓋、本体ケース、洗浄ノズル等の局部洗浄用便座の露出構成部品の表面に設ける製造方法としては、樹脂層を射出成形用金型内に配置し型閉めした後に溶融樹脂を金型内に射出させ、樹脂を固化させることにより樹脂成形品に樹脂層を接着するものである。
【００７８】
このようにして、本発明の成形品表面に低表面自由エネルギー有する防汚性を備え、かつ表面硬度も高く傷付きにくい便座を得ることができる。
【００７９】
また、フィルム状もしくはシート状の樹脂層を３層にして着色可能な透明なクリアー層とその下地に図柄インキ層と接着層が順次形成された構造にした。
【００８０】
または、フィルム状もしくはシート状の樹脂層を２層にして着色可能な透明なクリアー層とその下地に図柄インキ層が順次形成された構造にした。
【００８１】
または、フィルム状もしくはシート状の樹脂層を単層にして着色可能な透明なクリアー層のみで形成された構造にした。
【００８２】
また、クリアー層にはシリコ−ンレジンもしくはフッ素樹脂を含有するようにした。
【００８３】
また、クリアー層には抗菌剤を含有するようにした。
【００８４】
この構成においては、表面に低表面自由エネルギー層を形成したことにより、乾燥固化した汚れの付着力が小さい表面を有する防汚性を備えた局部洗浄便座を提供することができる。
【発明の効果】
【００８５】
本発明においては、表面自由エネルギーが１０ｄｙｎｅ／ｃｍ以上２８ｄｙｎｅ／ｃｍ未満の低表面自由エネルギー組成物で、低表面自由エネルギー層を表面に形成したことにより、乾燥固化した汚れの付着力が小さい表面を有する便座部品、局部洗浄便座部品、水周りにて使用される部材等の樹脂成形体を提供できる。
【発明を実施するための最良の形態】
【００８６】
以下本発明の低表面エネルギー層を詳細に説明する。本発明におけるシリコーンレジンの表面エネルギーは一般に１０ｄｙｎｅ／ｃｍ以上２８ｄｙｎｅ／ｃｍ未満の値を示す。そのため本発明では基材表面にシリコーンレジンによる低表面自由エネルギー層を形成することにより、汚れの濡れ性を低下させ、汚れの付着力を減少させることができる。従って、基材樹脂としては限定されるものではないが、２８ｄｙｎｅ／ｃｍ以上４５ｄｙｎｅ／ｃｍ未満の樹脂を用いた方がより効果的であり、このような表面では、シリコーンレジンによる低表面自由エネルギー層を形成することにより、従来除去が困難であった、水垢汚れ等のように基材への密着力が強く、除去の困難な汚れを容易に除去する事ができる。
【００８７】
本発明における表面自由エネルギー２８ｄｙｎｅ／ｃｍ以上４５ｄｙｎｅ／ｃｍ未満の樹脂としては、例えばＡＢＳ、ＰＰ、ポリエチレン、ポリスチレン、アクリロニトリル・スチレン共重合体、ポリ塩化ビニル、ポリ塩化ビニリデン、ポリメチルペンテン、ポリアセタール、ポリメタクリル酸メチル、ポリアミド、ポリブチレンテレフタレート、ポリカーボネート等があげられるがこれらに限定されるものではない。
【００８８】
本発明のシリコーンレジンとは、加水分解性のシラン誘導体モノマー及び/又は未硬化のシロキサンポリマーを部分的に加水分解・縮重合させることにより形成されるレジンである。
【００８９】
シリコーンレジンとしては、例えばメチルフェニルシリコーンレジン、ジフェニルシリコーンレジン等のシリコーンレジン、およびそれらの変性樹脂としてアルキッド変性、ポリエステル変性、エポキシ変性、アクリル変性、フェノール変性、ウレタン変性、メラミン変性等の変性シリコーンレジン等があげられるがこれらに限定されるものではない。
【００９０】
具体的には、一般式Ｒ12ＳｉＸ2（式中、Ｒ1は有機基であり、Ｘは塩素、臭素、又は炭素数1〜4のアルコキシ基である。以下同様）で表される加水分解性２官能シラン誘導体と、一般式Ｒ1ＳｉＸ3で表される加水分解性３官能シラン誘導体と、一般式ＳｉＸ4で表される加水分解性４官能シラン誘導体から調製される。
【００９１】
加水分解性３官能シラン誘導体としては、メチルトリクロルシラン、メチルトリブロムシラン、メチルトリメトキシシラン、メチルトリエトキシシラン、メチルトリイソプロポキシラン、メチルトリｔ−ブトキシシラン、エチルトリクロルシラン、エチルトリブロムシラン、エチルトリメトキシシラン、エチルトリエトキシシラン、エチルトリイソプロポキシラン、ビニルトリクロルシシラン、ビニルトリブロムシラン、ビニルトリメトキシシラン、ビニルトリエトキシシラン、トリクロルヒドロシラン、トリブロムヒドロシラン、トリメトキシヒドロシラン、トリエトキシヒドロシランを挙げることができる。
【００９２】
また、ｎ−プロピルトリクロルシラン、ｎ−プロピルトリブロムシラン、ｎ−プロピルトリメトキシシラン、ｎ−プロピルトリエトキシシラン、ｎ−プロピルトリイソプロポキシラン、ｎ−ヘキシルトリクロルシラン、ｎ−ヘキシルトリブロムシラン、ｎ−ヘキシルトリメトキシシラン、ｎ−ヘキシルトリエトキシシラン、ｎ−デシルトリメトキシシラン、ｎ−デシルトリエトキシシラン、ｎ−オクタデシルトリメトキシシラン、ｎ−オクタデシルトリエトキシシラン、フェニルトリクロルシラン、フェニルトリブロムシラン、フェニルトリメトキシシラン、フェニルトリエトキシシラン、γ−グリシドキシプロピルトリメトキシシラン、γ−グリシドキシプロピルトリエトキシシラン、β−（3,4-エポキシシクロヘキシル）エチルトリメトキシシラン、β−（3,4-エポキシシクロヘキシル）エチルトリエトキシシラン、γ−（メタ）アクリロキシプロピルトリメトキシシラン、γ−（メタ）アクリロキシプロピルトリエトキシシラン、γ−アミノプロピルトリメトキシシラン、γ−アミノプロピルトリエトキシシラン、γ−メルカプトプロピルトリメトキシシラン、γ−メルカプトプロピルトリエトキシシラン、トリフルオロプロピルトリクロルシラン、トリフルオロプロピルトリブロムシラン、トリフルオロプロピルトリメトキシシラン、トリフルオロプロピルトリエトキシシラン、ヘプタデカフルオロオクチルトリメトキシシラン、ヘプタデカフルオロオクチルトリエトキシシラン、がある。
【００９３】
加水分解性２官能シラン誘導体としては、ジフェニルジクロルシラン、ジフェニルジブロムシラン、ジフェニルジメトキシシラン、ジフェニルジエトキシシラン、フェニルメチルジクロルシラン、フェニルメチルジブロムシラン、フェニルメチルジメトキシシラン、フェニルメチルジエトキシシラン、γ−グリシドキシプロピルメチルジメトキシシラン、γ−グリシドキシプロピルメチルジエトキシシラン、γ−（メタ）アクリロキシプロピルメチルジメトキシシラン、γ−（メタ）アクリロキシプロピルメチルジエトキシシラン、γ−アミノプロピルメチルジメトキシシラン、γ−アミノプロピルメチルジエトキシシラン、ヘプタデカフルオロオクチルメチルジメトキシシラン、ヘプタデカフルオロオクチルメチルジエトキシシラン、及びジメチルジクロルシラン、ジメチルジブロムシラン、ジメチルジメトキシシラン、ジメチルジエトキシシランがある。
【００９４】
加水分解性４官能シラン誘導体には、テトラクロルシラン、テトラブロムシラン、テトラメトキシシラン、テトラエトキシシラン、テトラブトキシシラン、ジメトキシジエトキシシランがある。
【００９５】
シリコーンレジンには、従来公知の加水分解触媒を添加することができ、水と接触するとpH=2〜5の酸性を示すものを使用するのがよい。特に酸性のハロゲン化水素、カルボン酸、スルホン酸、酸性あるいは弱酸性の無機塩、イオン交換樹脂などの個体酸などが好ましい。好適な例としては、フッ化水素、塩酸、硝酸、硫酸；酢酸、マレイン酸に代表される有機酸；メチルスルホン酸、表面にスルホン酸基、又はカルボン酸基を有するカチオン交換樹脂などが挙げられる。加水分解触媒の量は、ケイ素原子上の加水分解性基1モルに対して0.001〜5モルの範囲内であることが好ましい。
【００９６】
加水分解に使用する水の量は、塗膜の硬化性、液の安定性等から考慮すると、ケイ素原子上の加水分解性基1モルに対して0.001〜500モル、好ましくは0.05〜100モルの範囲内であることが好ましい。加水分解反応にはアルコール、ケトン、エステル等の極性溶剤、或いはトルエン、ヘキサン等の非極性溶剤を溶媒として用いるのが好ましい。またハロゲノシランを原料として使用する場合、加水分解後、十分水洗してハロゲン成分を除去する必要がある。
【００９７】
コーティング組成物の溶媒又は分散媒には極性有機溶剤が使用可能であり、ゾルの安定性、入手し易さから水或いは低級アルコールであるメタノール、エタノール、イソプロピルアルコール、ｎ−ブタノール、イソブタノール、あるいはケトン類であるメチルエチルケトン（ＭＥＫ）、メチルイソブチルケトン（ＭＩＢＫ）が好ましい。また、コーティング組成物を希釈する希釈剤には、水、及び有機溶剤すべてを使用することができる。有機溶剤としてはアルコール類、ケトン類、エステル類、エーテル類が適する。
【００９８】
また、シリコーンレジンには、従来公知の硬化触媒を添加することができる。硬化触媒としては、例えば、水酸化リチウム、水酸化ナトリウム、水酸化カリウム、ナトリウムメチラート、酢酸ナトリウム、ぎ酸ナトリウム、酢酸カリウム、ぎ酸カリウム、プロピオン酸カリウム、テトラメチルアンモニウムクロライド、テトラメチルアンモニウムヒドロキシドのごとき塩基性化合物類；ｎ−ヘキシルアミン、トリブチルアミン、ジアザビシクロウンデセン、エチレンジアミン、ヘキサンジアミン、ジエチレントリアミン、トリエチレンテトラミン、テトラエチレンベンタミン、エタノールアミン類、γ−アミノプロピルトリメトキシシラン、γ−（２−アミノエチル）−アミノプロピルトリメトキシシラン、γ−アミノプロピルメチルジメトキシシラン、γ−（２−アミノエチル）−アミノプロピルメチルジメトキシシランのごときアミン化合物；テトライソプロピルチタネート、テトラブチルチタネートのようなチタン化合物；アルミニウムトリイソブトキシド、アルミニウムトリイソプロポキシド、アルミニウムアセチルアセトナート、過塩素酸アルミニウム、塩化アルミニウムのようなアルミニウム化合物；錫アセチルアセトナート、ジブチル錫オクチレートのような錫化合物；コバルトオクチレート、コバルトアセチルアセトナート、鉄アセチルアセトナートのごとき含金属化合物類；リン酸、硝酸、フタル酸、ｐ−トルエンスルホン酸、トリクロル酢酸のごとき酸性化合物類などが挙げられる。
【００９９】
また、ｐＨを調整するための緩衝剤となる酸・塩基性化合物の組み合わせ、例えば酢酸と酢酸ナトリウム、リン酸水素二ナトリウムとクエン酸などを添加してもよい。その他、優れた被膜性能を付与する目的で顔料、染料、レベリング剤、保存安定剤なども添加することができる。
【０１００】
コーティング液の安定性を向上させるために公知の界面活性剤、チタネート系カップリング剤、シランカップリング剤を添加することができる。
【０１０１】
更に、硬化被膜の硬度、耐擦傷性を向上させ、高屈折率化などの光学機能性を付与するために、金属酸化物微粒子を添加してもよい。金属酸化物としては、シリカ、アルミナ、酸化セリウム、酸化スズ、酸化ジルコニウム、酸化アンチモン、酸化鉄、酸化鉄或いは酸化ジルコニウムをドープした酸化チタン、希土類酸化物が挙げられる。特に、耐擦傷性を向上させるためにはシリカを添加するのが好ましい。
【０１０２】
本発明における、遊離シリコーンとしては、発明に用いたシリコーンレジンと同系統つまり、分子量などのみが違うシリコーンだけではなく、あらゆる種類のシリコーンを使用することができる。
【０１０３】
そのシリコーンとしては、例えばジメチルポリシロキサン、メチルフェニルポリシロキサン等のシリコーン樹脂、及びこれらシリコーン樹脂に有機基を付与したシリコーン樹脂としてアミノ変性、エポキシ変性、カルボキシル変性、カルビノール変性、メタクリル変性、メルカプト変性、フェノール変性、ポリエーテル変性、メチルスチリル変性、アルキル変性、脂肪酸エステル変性等の変性シリコーン樹脂等があげられるがこれらに限定されるものではない。
【０１０４】
なお、遊離シリコーンとはシリコーンレジンとシリコーンとのポリマーの比率を調整することによって、基材樹脂表面にシリコーンレジンの層形成時にシリコーンが反応してしまわずにシリコーンレジン層形成後も遊離した状態で存在するものである。
【０１０５】
シリコーンレジン層のみであっても防汚性が高いが、遊離シリコーンが存在することにより、さらに防汚性が優れるようになる。
【０１０６】
この遊離シリコーンの量は増加するにしたがって防汚性能が向上するがシリコーンレジン層の軟化等、低表面エネルギー層の耐久性の低下が発生するため、好ましくはシリコーンレジン中に含まれる遊離シリコーンが、シリコーンレジン１００ｗｔ％中に、５ｗｔ％から８０ｗｔ％を含んだシリコーンレジンを使用した場合が耐久性と防汚性のバランスが良い。
【０１０７】
本発明の抗菌剤としては、無機系抗菌剤として、硝酸銀、硫酸銀、塩化銀等。銀、銅、亜鉛、錫を担持したゼオライト。銀、銅、亜鉛、錫を担持したシリカゲルなどが挙げられるが、これに限定するものではない。配合割合については基材樹脂１００重量部に対し、０．１重量部未満では抗菌性が認められず、５重量部を越えると着色や劣化など樹脂組成物の特性を著しく損う。したがって、０．３〜３重量部であることが望ましい。
【０１０８】
有機系抗菌剤として、２−（４−チアゾリル）ベンズイミダゾール（以下ＴＢＺと略称）などイミダゾール誘導体、シクロフルアニドなどＮ−ハロアルキルチオ系化合物、１０、１０’−オキシビスフェノキサアルシンなどフェニルエーテル誘導体、セシルジメチルエチルアンモニウムブロミドなど第４級アンモニウム塩および２、３、５、６テトラコロル−４−（メチルスルホニル）ピリジンなどスルホン誘導体などが挙げられるが、これに限定するものではない。
【０１０９】
配合割合については、有機系防かび剤については、基材樹脂１００重量部に対し、０．０２重量部未満では防かび性はほとんどなく、５重量部を越えるとブルームするなど不具合が発生する。したがって、０．０５〜１重量部の範囲であることが望ましい。
【０１１０】
便座の製造方法としては、成形型表面にシリコーンレジンを塗布する工程と、該成形型により基材樹脂を成形すると同時に、シリコーンレジンを成形型から基材樹脂表面に転写させることにより、基材樹脂表面にシリコーンレジン層を形成する工程を有する。
【０１１１】
本発明では、シリコーンレジンの成形型への塗布は、原液もしくは溶剤等の溶媒で任意の粘度に調整を行い、スプレーによる方法やワイピングによる方法等により塗布される。
【０１１２】
尚、塗布は、成形型内の製品面全面に均一に塗布してもよいし、成形型内の製品面で、低表面自由エネルギーを有する表面層による汚れの付着力を減少させる効果が、特に必要な任意部分にのみ塗布してもよい。
【０１１３】
基材樹脂の成形は、上記シリコーンレジンを塗布した成形金型により、射出成形、プレス成形等の成形方法で行われる。
【０１１４】
基材樹脂の成型と同時に基材樹脂表面への表面層の転写が行われる。表面自由エネルギーの小さい樹脂等で塗装する方法は、基材樹脂と塗膜との密着性等の耐久性が問題であったが、シリコーンレジンを基材樹脂の成形と同時に金型から転写することにより、基材樹脂表面とシリコーンレジンによる表面層との密着性が、アンカー効果、基材樹脂成形時の硬化等の影響等による物理的な付着力で大きくなり、耐久性が向上する。
【０１１５】
シリコーンレジンの硬化の制御のために発明の硬化を損なわない範囲で硬化促進触媒等を添加することもできる。これら硬化剤、触媒等の利用により、基材樹脂成形温度、成形型温度等に適した硬化をさせることも可能である。
【０１１６】
硬化促進触媒としては亜鉛、鉛、コバルト、錫、鉄、ジルコニウムなどの脂肪酸塩、アルミニウム、チタンなどのキレート類、各種のアミンやその塩類、アミノ系のＣＦシラン等が代表的であるがこれに限定されるものではない。
【０１１７】
さらに、シリコーンレジン表面層の形成のためにシリコーンレジンの成形型への塗布する工程で、シリコーンレジンを転写後の平均粒径が５０μｍ以下の均一微細粒状になるように塗布する。原液もしくは溶剤等の溶媒で任意の粘度に調整を行い、スプレーによる方法等により塗布される。尚、塗布は、成形型内の製品面全面に均一に塗布してもよいし、成形型内の製品面で、低表面自由エネルギーを有する表面層による汚れの付着力を減少させる効果が、特に必要な任意部分にのみ塗布してもよい。この際、基材樹脂表面に覆うシリコーンレジン層の面積の割合が５％以上、特に１０％以上であることにより、優れた防汚性が発揮される。
【０１１８】
また、転写後のシリコーンレジンを平均粒径５０μｍ以上の場合は、ごく少量塗布であっても、優れた防汚性が発揮されるが、外観がわるくなるという欠点をもつ。
【０１１９】
尚、本発明は、防汚性に優れた便座の製造方法であってシリコーンレジンにより低表面自由エネルギー層を形成し、かつ、基材樹脂の抗菌性能、基材樹脂の性能および品質（外観(光沢・色調・透明性など）、表面硬さなど）等を低下させないことができる。
【０１２０】
以下本発明の低表面エネルギー層の一実施形態（塗布）を詳細に説明する。本発明におけるシリコーンレジンの表面エネルギーは一般に１０ｄｙｎｅ／ｃｍ以上，２８ｄｙｎｅ／ｃｍ未満の値を示す。そのため本発明においては、基材樹脂表面に放電処理を施した後、表面自由エネルギーの小さいシリコーンレジン層を塗布することにより、基材樹脂表面に効率良く形成することができ、シリコーンレジン層の密着性も良く、ごく微少量のシリコーンレジンによる表面層で、基材の表面自由エネルギーに関わらず、表面自由エネルギーの小さい表面を形成することができ、汚れの濡れ性を低下させ、汚れの付着力を減少させることができる。
【０１２１】
従って、基材樹脂としては限定されるものではないが、２８ｄｙｎｅ／ｃｍ以上，４５ｄｙｎｅ／ｃｍ未満の樹脂を用いた方がより効果的であり、このような表面では、シリコーンレジンによる低表面自由エネルギー層を形成することにより、従来除去が困難であった、水垢汚れ等のように基材への密着力が強く、除去の困難な汚れを容易に除去する事ができる。
【０１２２】
本発明における表面自由エネルギー２８ｄｙｎｅ／ｃｍ以上，４５ｄｙｎｅ／ｃｍ未満の樹脂、シリコーンレジン、抗菌剤については、前述したものと同様のものを用いることができる。
【０１２３】
便座の製造方法としては、基材樹脂表面に所定の表面処理を施す工程とシリコーンレジンを塗布する工程により、基材樹脂表面に低表面自由エネルギー層を形成するものとする。
【０１２４】
本発明では、シリコーンレジンの基材樹脂への塗布は、原液もしくは溶剤等の溶媒で任意の粘度に調整を行い、スプレーによる方法やワイピングによる方法等により塗布される。
【０１２５】
基材樹脂の表面処理方法としては、放電処理ではコロナ処理，プラズマ処理，コロナ放電またはアーク放電を高周波の高電圧を発生させる電極と基材樹脂の裏側に設置された金属を対面電極として放電を生じさせることが好適であり、これらのいずれの放電処理を施しても本発明の優れた作用効果を発揮させることができるものである。
【０１２６】
すなわち、基材樹脂に放電処理を施すことにより、基材樹脂の表面を最適な状態に改質することができ、表面の濡れ性や反応性が著しく向上し、基材樹脂と後から塗布されるシリコーンレジンとの密着強度を著しく向上させることができるものである。
【０１２７】
ここで、コロナ処理としては高周波の高電圧を発生させる電極と基材樹脂およびその裏側に設置された金属を対面電極として放電を生じさせる方法を採用し得る。または、基材樹脂にコロナ放電、アーク放電をガス流により吹付ける方法により基材樹脂を改質させることができる。放電条件としては、通常、出力は１０から１０００W、処理時間は０．１から３０ｓｅｃ程度である。
【０１２８】
プラズマ処理は、プラズマ中にイオン、電子、ラジカル、光、原子、分子などを利用して基材樹脂の表面改質を行うものであり、所定の圧力（低圧または大気圧）のガスに対し、直流または交流電界により放電を発生さしめ、その放電中または放電よりガス流の下流に基材樹脂を設置して放電処理を行う方法を採用し得るものである。この場合、放電条件は、通常、圧力は０．００１から１０００Ｔｏｒｒ、プラズマ励起電界周波数は、直流、５０Ｈｚ等の定周波交流、１から１００ｋＨｚ程度の交流、１３．５６ＭＨｚ等のラジオ波、２．４５ＧＨｚ等のマイクロ波等が利用できる。気体としてはアルゴンガス、酸素ガス、空気、窒素、ヘリウムガス、ＣＦ4等が用いられる。
【０１２９】
コロナ放電またはプラズマ放電の放電条件としては、放電部と被樹脂表面とを０．１から１００ｍｍ離間し、処理時間は１から６０ｓｅｃ程度であることが望ましい。
【０１３０】
なお、表面処理の方法としては、放電処理以外にも、ブラスト処理、薬品処理、脱脂、火炎処理、酸化処理、蒸気処理、紫外線照射処理、イオン処理等多様な処理方法を適用することができる。
【０１３１】
基材樹脂にシリコーンレジンを塗布する工程において、シリコーンレジンの表面層が、０．０２〜１０．００μｍに形成され、且つ基材樹脂表面を覆うシリコーンレジン層の面積の割合が１２％以上、最大粒径が８０μｍ以下であるようにした。すなわち、基材の表面にシリコーンレジンを拡散させて塗布して、全面積の１２％以上をシリコーンレジン層とするのである。
【０１３２】
この方法においては、基材樹脂表面すべてにシリコーンレジン層を形成せずとも、外観の良い製品が得られるため、ごく少量のシリコーンレジンによる表面層で、基材の表面自由エネルギーに関わらず、高い表面改質効果を得ることができる。
【０１３３】
また、防汚性を備えた便座の製造方法であって、シリコーンレジンを塗布させて、低表面自由エネルギー層を形成することで、基材樹脂の抗菌性能、基材樹脂の性能および品質（外観(光沢・色調・透明性など）、表面硬さなど）を低下させないことができる。
【０１３４】
また、散在して塗布するシリコーンレジンの量は０．０１ｍｇ／ｃｍ2以上が有効である。
【０１３５】
シリコーンレジンの塗布方法は、均一な粒径、密度を実現するスプレー方法が好適であるがこれに限られたものではない。また、シリコーンレジンの塗布は、製品面全面に均一に塗布してもよいし、製品面で、低表面自由エネルギーを有する表面層による汚れの付着力を減少させる効果が、特に必要な任意部分にのみ塗布してもよい。
【０１３６】
シリコーンレジンの硬化の制御についても、前述したものと同様のものを用いることができる。
【０１３７】
さらに、シリコーンレジン表面層の形成のためにシリコーンレジンの基材樹脂への塗布する工程で、シリコーンレジンを塗布後の低表面自由エネルギー層が、０．０２〜１０．００μｍの薄厚の層になるように塗布する。原液もしくは溶剤等の溶媒で任意の粘度に調整を行い、スプレーによる方法等により塗布される。
【０１３８】
尚、塗布は、製品面全面に均一に塗布してもよいし、製品面で、低表面自由エネルギーを有する表面層による汚れの付着力を減少させる効果が、特に必要な任意部分にのみ塗布してもよい。この際、基材樹脂表面に覆うシリコーンレジン層の面積の割合が５％以上、特に１２％以上であることにより、優れた防汚性が発揮される。
【０１３９】
また、塗布後のシリコーンレジンを１０．００μｍ以上の低表面自由エネルギー層を形成した場合は、ごく少量塗布であっても、優れた防汚性が発揮されるが、外観がわるくなるという欠点をもつ。また、成形サイクル上、希釈溶液などに溶剤を使用した場合には、サイクルが長くなることもある。
【０１４０】
尚、本発明は、防汚性を備えた便座の製造方法であってシリコーンレジンにより低表面自由エネルギー層を形成し放電処理の効果によって耐久性がよく、かつ、基材樹脂の抗菌性能、基材樹脂の性能および品質（外観(光沢・色調・透明性など）、表面硬さなど）等を低下させないことができる。
【０１４１】
さらに、シリコーンレジン表面層の形成のためにシリコーンレジンを成形型に塗布する工程で、シリコーンレジンを転写後の低表面自由エネルギー層が、０．０２〜１０．００μｍの薄厚の層になるように塗布する。原液もしくは溶剤等の溶媒で任意の粘度に調整を行い、スプレーによる方法等により塗布される。尚、塗布は、成形型内の製品面全面に均一に塗布してもよいし、成形型内の製品面で、低表面自由エネルギーを有する表面層による汚れの付着力を減少させる効果が、特に必要な任意部分にのみ塗布してもよい。この際、基材樹脂表面に覆うシリコーンレジン層の面積の割合が５％以上、特に１０％以上であることにより、すなわち基材樹脂の表面にシリコーンレジン層が基材の全体面積の５％以上、特に１０％以上となるようにシリコーンレジンが拡散されて転写されることにより、優れた防汚性が発揮される。
【０１４２】
また、転写後のシリコーンレジンを１０．００μｍ以上の低表面自由エネルギー層を形成した場合は、ごく少量塗布であっても、優れた防汚性が発揮されるが、外観がわるくなるという欠点をもつ。また、成形サイクル上、希釈溶液などに溶剤を使用した場合には、サイクルが長くなることもある。
【０１４３】
以下本発明の低表面エネルギー層の他の実施形態（塗装）を詳細に説明する。本発明におけるシリコーンレジンもしくはフッ素樹脂の表面エネルギーは一般に１０ｄｙｎｅ／ｃｍ以上，２８ｄｙｎｅ／ｃｍ未満の値を示す。そのため本発明においては、基材樹脂表面にシリコーンレジンもしくはフッ素樹脂を含んだ塗料で塗装することにより、基材の表面自由エネルギーに関わらず、表面自由エネルギーの小さい表面を形成することができ、汚れの濡れ性を低下させ、汚れの付着力を減少させることができる。
【０１４４】
従って、基材樹脂としては限定されるものではないが、２８ｄｙｎｅ／ｃｍ以上，４５ｄｙｎｅ／ｃｍ未満の樹脂を用いた方がより効果的であり、このような表面では、シリコーンレジンもしくはフッ素樹脂による低表面自由エネルギー層を形成することにより、従来除去が困難であった、水垢汚れ等のように基材への密着力が強く、除去の困難な汚れを容易に除去する事ができる。
【０１４５】
本発明における表面自由エネルギー２８ｄｙｎｅ／ｃｍ以上，４５ｄｙｎｅ／ｃｍ未満の樹脂、シリコーンレジン、抗菌剤については、前述したものと同様のものを用いることができる。
【０１４６】
フッ素樹脂については、ポリテトラフルオロエチレン(PTFE)、パーフルオロエチレンプロペンコポリマー(PFEP)、パーフルオロアルコキシアルカン(PFA)、ポリクロロトリフルオロエチレン(PCTFE)、ポリビニリデンフルオライド(PVDF)、ポリビニルフルオライド(PVF)、エチレン−テトラフルオロエチレンコポリマー(ＥＴＦＥ)、ポリクロロトリフルオロエチレン（ECTFE）、ポリテトラフルオロエチレン−パーフルオロジオキソールコポリマー（TFE/PDD）が好ましい。
【０１４７】
フッ素樹脂の配合割合は、塗料１００重量部に対し０．５〜１５重量部、特に１〜１０重量部であることが望ましい。フッ素樹脂を配合することにより、樹脂成形体の表面エネルギーが低下し、水に対する接触角が増大し、汚れ成分が付着しにくくなり防汚性能は高くなるが、その配合割合が高くなりすぎると、機械強度などの物理特性が悪化し、他の強度等便座に必要な特性が満足できなくなる。
【０１４８】
本発明のシリコーンレジンもしくはフッ素樹脂を含む塗料は、必要に応じ、顔料、染料等の着色剤をさらに含むことにより、調色可能である。
【０１４９】
使用できる顔料としては、特に限定はされないが、たとえば、カーボンブラック、キナクリドン、ナフトールレッド、シアニンブルー、シアニングリーン、ハンザイエロー等の有機顔料；酸化チタン、硫酸バリウム、弁柄、複合金属酸化物等の無機顔料がよく、これらの群から選ばれる１種あるいは２種以上を組み合わせて使用しても差し支えない。
【０１５０】
顔料の分散は、特に限定はされず、通常の方法、たとえば、ダイノーミール、ペイントシェーカー等により顔料粉を直接分散させる方法等でよい。その際、分散剤、分散助剤、増粘剤、カップリング剤等の使用が可能である。
【０１５１】
顔料の添加量は、顔料の種類により隠蔽性が異なるので特に限定はされないが、たとえば、塗料全量中での全縮合化合物換算固形分１００重量部に対して、好ましくは５〜８０重量部、より好ましくは１０〜７０重量部である。顔料の添加量が５重量部未満の場合は隠蔽性が悪くなる傾向があり、８０重量部を超えると塗膜の平滑性が悪くなることがある。
【０１５２】
使用できる染料としては、特に限定はされないが、たとえば、アゾ系、アントラキノン系、インジコイド系、硫化物系、トリフェニルメタン系、キサンテン系、アリザリン系、アクリジン系、キノンイミン系、チアゾール系、メチン系、ニトロ系、ニトロソ系等の染料が挙げられる。これらの群から選ばれる１種あるいは２種以上を組み合わせて使用しても差し支えない。
【０１５３】
染料の添加量は、染料の種類により隠蔽性が異なるので特に限定はされないが、たとえば、塗料全量中での全縮合化合物換算固形分１００重量部に対して、好ましくは５〜８０重量部、より好ましくは１０〜７０重量部である。染料の添加量が５重量部未満の場合は隠蔽性が悪くなる傾向があり、８０重量部を超えると塗膜の平滑性が悪くなることがある。
【０１５４】
なお、レベリング剤、金属粉、ガラス粉、抗菌剤、酸化防止剤、紫外線吸収剤等も、本発明の効果に悪影響を与えない範囲内で塗料に含まれていてもよい。塗料は、取り扱いの容易さから必要に応じて各種有機溶媒で希釈して使用できるし、また、同有機溶媒で希釈したものであってもよい。
【０１５５】
有機溶媒の種類は、シリコーンレジンの各成分の有する１価炭化水素基の種類、または、シリコーンレジンの各成分の分子量の大きさ等に応じて適宜選定することができる。このような有機溶媒としては、特に限定はされないが、たとえば、メタノール、エタノール、イソプロパノール、ｎ−ブタノール、イソブタノール等の低級脂肪族アルコール類；エチレングリコール、エチレングリコールモノブチルエーテル、酢酸エチレングリコールモノエチルエーテル等のエチレングリコール誘導体；ジエチレングリコール、ジエチレングリコールモノブチルエーテル等のジエチレングリコール誘導体；および、トルエン、キシレン、ヘキサン、ヘプタン、酢酸エチル、酢酸ブチル、メチルエチルケトン、メチルイソブチルケトン、メチルエチルケトオキシム、ジアセトンアルコール等を挙げることができ、これらからなる群より選ばれた１種もしくは２種以上を使用することができる。有機溶媒での希釈割合は特に制限はなく、必要に応じて希釈割合を適宜決定すれば良い。
【０１５６】
塗料を塗布する方法は、特に限定されるものではなく、たとえば、刷毛塗り、スプレー、浸漬（ディッピング）、ロール、フロー、カーテン、ナイフコート、スピンコート等の通常の各種塗布方法を選択することができる。尚、塗布は、製品面全面に均一に塗布してもよいし、製品面で、低表面自由エネルギーを有する表面層による汚れの付着力を減少させる効果が、特に必要な任意部分にのみ塗布してもよい。
【０１５７】
塗料の塗膜の硬化方法については、公知の方法を用いればよく、特に限定はされない。また、硬化の際の温度も特に限定はされず、所望される硬化被膜性能や、基材の耐熱性等に応じて常温〜加熱温度の広い範囲をとることができる。
【０１５８】
塗料から形成される塗布硬化被膜の厚みは、特に制限はなく、たとえば、０．１〜１００μｍ程度であればよいが、塗膜の各種機能をより効果的に発揮させるとともに、塗布硬化被膜が長期的に安定に密着、保持され、かつ、クラックや剥離が発生しないためには、１０〜８０μｍが好ましく、２０〜６０μｍがより好ましい。
【０１５９】
なお、塗布後のシリコーンレジンを１００μｍ以上の低表面自由エネルギー層を形成した場合は、優れた防汚性が発揮されるが、塗装ムラの発生など外観がわるくなるという欠点をもつ。また、塗料の使用量も多くなる。
【０１６０】
本発明の塗料を基材に塗布する際に、基材の材質や表面状態によっては、そのまま本発明の塗料を塗布すると密着性や耐候性が得にくい場合があるので、必要に応じ、基材の表面に、本発明の塗料の塗布硬化被膜を形成させる前に予めプライマー層を形成させておいてもよい。
【０１６１】
プライマー層としては、特に限定はされないが、ナイロン樹脂、アルキド樹脂、エポキシ樹脂、アクリル樹脂、有機変性シリコーン樹脂（たとえば、アクリルシリコーン樹脂等）、塩化ゴム樹脂、ウレタン樹脂、フェノール樹脂、ポリエステル樹脂およびメラミン樹脂からなる群の中から選ばれた少なくとも１種の有機樹脂を固形分として１０重量％以上含有する有機プライマー組成物の硬化樹脂層等が挙げられる。
【０１６２】
プライマー層の厚みは、特に限定はされないが、たとえば、０．１〜５０μｍが好ましく、０．５〜１０μｍがより好ましい。この厚みが薄すぎると密着性や耐候性が得られない恐れがあり、厚すぎると乾燥時に発泡等の恐れがある。なお、表面に上記のような有機プライマー層を少なくとも１層有する基材は、前記塗装基材の範疇に含まれる。すなわち、前記塗装基材が表面に有する前記被膜は上記プライマー層であってもよいのである。
【０１６３】
また、プライマー層には、必要に応じ、調色のために顔料、染料等の着色剤が含まれていてもよい。使用可能な着色剤としては、塗料に添加可能なものとして前述したものが挙げられる。プライマー層への着色剤の配合量の好ましい数値範囲についても、前述の、塗料の場合と同様である。ただし全縮合化合物換算固形分１００重量部に対してではなくて、プライマー組成物全量中での全樹脂固形分１００重量部に対して規定される。
【０１６４】
尚、本発明は、防汚性を備えた便座であってシリコーンレジンもしくはフッ素樹脂を含む塗料を塗装することにより低表面自由エネルギー層を形成し、かつ、品質（外観(光沢・色調・透明性など）、表面硬さなど）等を低下させないことができる。
【０１６５】
以下、本発明の低表面エネルギー層の他の実施形態（フィルム）を詳細に説明する。本発明のフィルムもしくはシート状の樹脂層は、アクリル樹脂等の熱可塑性樹脂を主成分とする着色可能な透明のクリアー層１４とその下地に図柄インキ層１５と接着層１６が順次形成されたものである（図１６〜２０）。
【０１６６】
本発明の樹脂層を構成する、アクリル樹脂を主成分とする着色可能な透明なクリアー層１４は、低い温度でも変形（伸長）するため、ＰＥＴフィルムなどに比べ、樹脂層全体としての加工性が優れている。「加工性」が優れていることによる有利な点は、例えば、射出成形用金型１７のキャビティ７０内面の形状が、溝などが数多く形成された凹凸のような複雑な形状であったり、立ち上がりの深い凹部から成っている形状であったとしても、アクリル樹脂を主成分とする透明な樹脂シートをクリアー層１４として用いた樹脂層は、加熱や真空吸引されることによって射出成形用金型１７のキャビティ７０内面の複雑な形状や立ち上がりの深い形状どうりに変形し、射出成形用金型１７のキャビティ７０内面の形状どうりの表面形状を呈するインサート成形品を得ることができる。
【０１６７】
該クリアー層１４としては、ポリメタクリル酸メチルやポリメタクリル酸エチル、ポリメタクリル酸プロピル、ポリメタクリル酸ブチルなどの純粋なアクリル樹脂からなるアクリルフィルムや、アクリル樹脂と他の樹脂（たとえばフッ素樹脂、ポリプロピレン樹脂、ポリスチレン樹脂、ポリ塩化ビニル樹脂、ポリエステル樹脂、など）との共重合体からなる成分を主成分としたフィルムや、アクリルフィルムと他のプラスチックフィルム（たとえばフッ素フィルム、ポリプロピレンフィルム、ポリ塩化ビニルフィルム、ポリエステルフィルム、ポリエチレン酢酸ビニルフィルム、ポリカーボネートフィルムなど）との積層フィルムなども含む。積層フィルムの積層方法としては、ダイレクトラミネートなどの各種ラミネート法やヒートシール法などがある。
【０１６８】
該クリアー層１４には、必要に応じ、顔料、染料等の着色剤を添加することにより着色可能である。使用できる顔料としては、特に限定はされないが、たとえば、カーボンブラック、キナクリドン、ナフトールレッド、シアニンブルー、シアニングリーン、ハンザイエロー等の有機顔料；酸化チタン、硫酸バリウム、弁柄、複合金属酸化物等の無機顔料がよく、これらの群から選ばれる１種あるいは２種以上を組み合わせて使用しても差し支えない。
【０１６９】
顔料の分散は、特に限定はされず、通常の方法、たとえば、ダイノーミール、ペイントシェーカー等により顔料粉を直接分散させる方法等でよい。その際、分散剤、分散助剤、増粘剤、カップリング剤等の使用が可能である。顔料の添加量は、顔料の種類により隠蔽性が異なるので特に限定はされないが、たとえば、塗料全量中での全縮合化合物換算固形分１００重量部に対して、好ましくは５〜８０重量部、より好ましくは１０〜７０重量部である。顔料の添加量が５重量部未満の場合は隠蔽性が悪くなる傾向があり、８０重量部を超えると塗膜の平滑性が悪くなることがある。
【０１７０】
使用できる染料としては、特に限定はされないが、たとえば、アゾ系、アントラキノン系、インジコイド系、硫化物系、トリフェニルメタン系、キサンテン系、アリザリン系、アクリジン系、キノンイミン系、チアゾール系、メチン系、ニトロ系、ニトロソ系等の染料が挙げられる。これらの群から選ばれる１種あるいは２種以上を組み合わせて使用しても差し支えない。染料の添加量は、染料の種類により隠蔽性が異なるので特に限定はされないが、たとえば、塗料全量中での全縮合化合物換算固形分１００重量部に対して、好ましくは５〜８０重量部、より好ましくは１０〜７０重量部である。染料の添加量が５重量部未満の場合は隠蔽性が悪くなる傾向があり、８０重量部を超えると塗膜の平滑性が悪くなることがある。
【０１７１】
なお該クリアー層１４の厚みは、１０μｍ〜５００μｍであるが、フィルムインサ−トによる一体成形を行う場合には、十分な加工性を得るために３００μｍ以下が好ましい。
【０１７２】
図柄インキ層１５の図柄としては、木目柄、大理石調柄、御影石調柄、文字、記号、数字などがあるがこれに限定するものではない。
【０１７３】
接着層１６は、アクリル樹脂、ウレタン樹脂、ポリエステル樹脂、ポリアミド樹脂、エチレンブチルアルコール樹脂、エチレン酢酸ビニル共重合体、塩化ビニル・酢酸ビニル共重合体などがあるがこれに限定するものではない。
【０１７４】
本発明の樹脂層を、便座シート、便座底板、便蓋、本体ケース、洗浄ノズル等の局部洗浄用便座の露出構成部品の表面に設ける製造方法としては、樹脂層を射出成形用金型内に配置し型閉めした後に溶融樹脂を金型内に射出させ、樹脂を固化させることにより樹脂成形品に樹脂層を接着するものである。
【０１７５】
別の製造方法としては、あらかじめ成形品の形状にそって作成されたシート状の基体に樹脂層を貼り付けたものを金型内に配置し射出成形するインモールド成形や成形後の樹脂成形品表面に樹脂層を貼付けるなどの方法がある。
【０１７６】
本発明の樹脂層を局部洗浄用便座の露出構成部品の表面に設ける製造方法に用いられる射出成形用金型１７は、可動型と固定型とからなる。射出成形用金型内に樹脂層を配置する際、枚葉の樹脂層を１枚づつ送り込んで配置してもよいし、長尺の樹脂層の必要部分を間欠的に送り込んで配置してもよい。長尺の樹脂層を使用する場合、位置決め機構を有する送り装置を使用して、樹脂層の図柄層と成形用金型との見当が一致するようにするとよい。樹脂層を配置した後、真空吸引や加熱などにより樹脂層を可動型の凹部（キャビティ）の内面に密着させる。
【０１７７】
その後、射出成形用金型を閉じ、キャビティ７０を形成する（図１８）。固定型に設けた射出口１８より溶融樹脂１９をキャビティ７０に射出充満させ、樹脂を固化させ、樹脂成形品１０を形成するのと同時にその面に樹脂層を接着させる。樹脂成形品１０を冷却した後、射出成形用金型を開いて樹脂成形品を取り出す。このようにして、本発明の成形品表面に低表面自由エネルギー有する防汚性を備え、かつ表面硬度が高く傷付きにくい便座を得ることができる。
【０１７８】
樹脂成形品１０の射出成形に用いられる樹脂は、アクリロニトリルブタジエンポリスチレン共重合体樹脂（ＡＢＳ）、ポリプロピレン樹脂（ＰＰ）、ポリエチレン樹脂（ＰＥ）、ポリエチレンテレフタレ−ト樹脂（ＰＥＴ）、ポリブチレンテレフタレ−ト樹脂（ＰＢＴ）、ポリエチレンナフタレ−ト樹脂、ポリアミド樹脂（ＰＡ）、ポリアセタ−ル樹脂（ＰＯＭ）、ポリテトラフルオロエチレン樹脂（ＰＴＦＥ）、テトラフルオロエチレン−ヘキサフルオロプロピレン共重合体樹脂（ＰＦＥＰ）テトラフルオロエチレン−パ−フルオロアルキルビニルエ−テル共重合体樹脂（ＰＦＡ）、などがあるがこれらに限定されるものではない。
【０１７９】
本発明の樹脂層を形成するクリアー層１４に含有させるシリコーンレジンとは、加水分解性のシラン誘導体モノマー及び/又は未硬化のシロキサンポリマーを部分的に加水分解・縮重合させることにより形成されるレジンである。
【０１８０】
シリコーンレジンとしては、例えばメチルフェニルシリコーンレジン、ジフェニルシリコーンレジン等のシリコーンレジン、およびそれらの変性樹脂としてアルキッド変性、ポリエステル変性、エポキシ変性、アクリル変性、フェノール変性、ウレタン変性、メラミン変性等の変性シリコーンレジン等があげられるがこれらに限定されるものではない。
【０１８１】
配合割合については塗料１００重量部に対し、０．２〜１５重量部、望ましくは０．５〜５重量部である事が良い。シリコ−ンレジンを配合することにより、樹脂の表面エネルギ−が低下し撥水性等の防汚性能が向上するがその配合割合が高くなり過ぎると、機械強度などの物理特性が悪化する。
【０１８２】
本発明の樹脂層を形成するクリアー層１４に含有させるフッ素樹脂としては、ポリテトラフルオロエチレン(PTFE)、パーフルオロエチレンプロペンコポリマー(PFEP)、パーフルオロアルコキシアルカン(PFA)、ポリクロロトリフルオロエチレン(PCTFE)、ポリビニリデンフルオライド(PVDF)、ポリビニルフルオライド(PVF)、エチレン−テトラフルオロエチレンコポリマー(ＥＴＦＥ)、ポリクロロトリフルオロエチレン（ECTFE）、ポリテトラフルオロエチレン−パーフルオロジオキソールコポリマー（TFE/PDD）が好ましい。
【０１８３】
配合割合については、塗料１００重量部に対し０．５〜１５重量部、特に１〜１０重量部であることが望ましい。フッ素樹脂を配合することにより、樹脂成形体の表面エネルギーが低下し、水に対する接触角が増大し、汚れ成分が付着しにくくなり防汚性能は高くなるが、その配合割合が高くなりすぎると、機械強度などの物理特性が悪化し、他の強度等便座に必要な特性が満足できなくなる。
【０１８４】
尚、シリコーンレジンの詳細、抗菌剤については、前述したものと同様のものを用いることができる。
【実施例】
【０１８５】
以下、本発明をさらに具体的に説明するために実施例を示すが、本発明はこれらの実施例に限定されるものではない。
【０１８６】
図１は本発明の実施形態の一例としての局部洗浄便座（（ａ）；便座を上から見た図、（ｂ）；便座を横から見た図）を示す。１は便座シート、２は便蓋、３は本体ケース、４は局部を洗浄する洗浄ノズルである。
【０１８７】
図２は本発明の実施形態の一例としての局部洗浄便座部品である便蓋の一部の断面図である。基材表面を表面自由エネルギー２８ｄｙｎｅ／ｃｍ未満の、シリコーンレジン等を含む表面層がおおっている。
【０１８８】
以下、図３に基づき説明する。
【０１８９】
実施例１  成形金型の製品面に、ヘプタン類で１０倍に希釈した、メチル基をもつシリコーン樹脂をスプレー方法により塗布した。このシリコーン樹脂を塗布した成型金型を用いて、ＰＰ樹脂で射出成形により局部洗浄便座部品である便蓋の成形を行った。
【０１９０】
実施例２  成形金型の製品面に、ポリテトラフルオロエチレンを主体とするフッ素樹脂をスプレー方法により塗布した。このフッ素樹脂を塗布した成型金型を用いて、ＰＰ樹脂で射出成形により局部洗浄便座部品である便蓋の成形を行った。
【０１９１】
実施例３  成形金型の製品面に、ヘプタン類で１０倍に希釈した、メチル基をもつシリコーン樹脂をスプレー方法により塗布した。このシリコーン樹脂を塗布した成型金型を用いて、ＡＢＳ樹脂で射出成形により局部洗浄便座部品である便蓋の成形を行った。
【０１９２】
比較例１  十分にトルエンおよびアルコール類等の溶剤で十分に脱脂した成形金型を用いて、シリコーン樹脂およびフッ素樹脂を金型に塗布せずに、ＰＰ樹脂で射出成形により局部洗浄便座部品である便蓋の成形を行った。
【０１９３】
比較例２  十分にトルエンおよびアルコール類等の溶剤で十分に脱脂した成形金型を用いて、シリコーン樹脂およびフッ素樹脂を金型に塗布せずに、ＡＢＳ樹脂で射出成形により局部洗浄便座部品である便蓋の成形を行った。次に試験について説明する。
【０１９４】
（１）水の接触角；水の接触角により、成形品表面の撥水性を調べた。接触角の測定は、協和界面科学製接触角計で行った。
【０１９５】
（２）テープ剥離試験；テープ剥離試験により、成形品表面の被粘着性を調べた。テープ剥離試験には住友スリーエム製メンディングテープ（幅１２ｍｍ）を成形品から切り出した試験片表面にはりつけ、３０ｃｍ／分の速度で９０゜引きはがしを行った際の引きはがし力を測定した。
【０１９６】
（３）付着物汚染試験（墨汁）；水溶性の疑似汚物により、成形品表面の疑似汚物の付着性を調べた。付着性をもつ水溶性疑似汚物として墨汁を用いた。墨汁を成形品から切り出した試験片表面に刷毛塗りにより塗布し、２３℃５０％ＲＨの雰囲気で２４時間放置し、乾燥させた。次に、乾燥した墨汁が付着した表面を摺動部１平方ｃｍ当たり１ｋｇの加重で、乾いた綿布で５往復擦り、墨汁の除去の程度を目視にて観察した。評価は相対比較により行い、完全に墨汁が除去出来た場合を○、僅かに除去出来なかった場合を△、比較的多く除去出来なかった場合を×とした。
【０１９７】
（４）付着物汚染試験（水垢）；成形品表面の水垢の付着性を調べた。水道水を成形品から切り出した試験片表面に滴下し、４０℃の雰囲気で１時間放置し、乾燥させた。この水道水滴下後４０℃１時間乾燥の手順を試験片表面の同じ箇所で５０回繰り返し、試験片表面に水垢を付着させた。次に、水垢が付着した表面を摺動部１平方ｃｍ当たり１ｋｇの加重で、乾いた綿布で５往復擦り、水垢の除去の程度を目視にて観察した。評価は相対比較により行い、完全に水垢が除去出来た場合を○、僅かに除去出来なかった場合を△、比較的多く除去出来なかった場合を×とした。
【０１９８】
図３に示す試験結果より、シリコーン樹脂もしくはフッ素樹脂を塗布した金型により成形を行ったＰＰ樹脂とＡＢＳ樹脂は、シリコーン樹脂もしくはフッ素樹脂を塗布していない金型により成形を行ったＰＰ樹脂とＡＢＳ樹脂にそれぞれ比較して、撥水性が高く、濡れ性が悪いことがわかる。また、テープ剥離試験においても引き剥がし力は小さな値を示し、粘着性が小さいことがわかる。さらに、乾燥した墨汁と水垢の固着性汚れの付着力が小さくなり、乾布拭きで除去が可能となることがわかる。
【０１９９】
このように、基材樹脂であるＰＰ樹脂もしくはＡＢＳ樹脂を射出成形すると同時に、金型から低表面自由エネルギー高分子を転写することにより低表面自由エネルギー層を形成すると、濡れ性を低下させ、汚れの付着力を減少させることができる。このような表面では、従来除去が困難であった、水垢汚れ等のように基材への密着力が強く、除去の困難な汚れを容易に除去する事ができることがわかる。
【０２００】
以下、図４に基づき説明する。
【０２０１】
実施例４  成形金型の製品面に、ヘプタン類で１０倍に希釈した、メチル基をもつシリコーン樹脂をスプレー方法により塗布した。このシリコーン樹脂を塗布した成型金型を用いて、ＰＰ樹脂で射出成形により局部洗浄便座部品である便蓋の成形を行った。尚、本実施例では、成形金型に塗布したシリコーン樹脂が、仮に便蓋成形品に全量転写されたと仮定すると、得られた成形体に対するシリコーン樹脂の割合は０．０２重量％であった。
【０２０２】
比較例３  ＰＰ樹脂に対し、メチル基をもつシリコーン樹脂２重量％を加え、二軸押出機により溶融混合し、コンパウンド樹脂ペレットを得た。得られたコンパウンド樹脂ペレットを比較例１と同じ方法で、局部洗浄便座部品である便蓋の成形を行った。
【０２０３】
試験は、実施例１から３および比較例１から２と同様の試験方法、評価方法により行った。
【０２０４】
図４に示す試験結果より、シリコーン樹脂を塗布した金型により成形を行ったＰＰ樹脂は、僅かな量のシリコーン樹脂が基材表面に表面層を形成することにより、シリコーン樹脂を多量に添加して通常の成形を行ったＰＰ樹脂に比較して、撥水性が高く、濡れ性が悪いことがわかる。また、テープ剥離試験においても引き剥がし力は小さな値を示し、粘着性が小さいことがわかる。さらに、乾燥した墨汁と水垢の固着性汚れの付着力が小さくなり、乾布拭きで除去が可能となることがわかる。
【０２０５】
このように、基材樹脂を射出成形すると同時に、金型から低表面自由エネルギー高分子を転写することにより、低表面自由エネルギー層を形成すると、低表面自由エネルギー高分子の量が微量であっても、効果的に表面改質効果が得られ、低表面自由エネルギー高分子を多量に添加した成形品に比べ、濡れ性を低下させ、汚れの付着力を減少させることができる。このような表面では、従来除去が困難であった、水垢汚れ等のように基材への密着力が強く、除去の困難な汚れを容易に除去する事ができることがわかる。
【０２０６】
以下、図５に基づき説明する。
【０２０７】
実施例５  実施例１で得られた便蓋から試験片を切り出し、濡らした綿布で試験片の表面を摺動部１平方ｃｍ当たり１ｋｇの加重で１００往復擦った後、２４時間室温に放置して表面の乾燥を行った。
【０２０８】
比較例４  実施例１において用いた、ヘプタン類で１０倍に希釈したメチル基をもつシリコーン樹脂を比較例１で得られた便蓋表面に、スプレー方法により塗布した。このシリコーン樹脂を塗布した便蓋から試験片を切り出し、濡らした綿布で試験片の表面を摺動部１平方ｃｍ当たり１ｋｇの加重で１００往復擦った後、２４時間室温に放置して表面の乾燥を行った。
【０２０９】
試験は、実施例１から３および比較例１から２と同様の試験方法、評価方法により行った。
【０２１０】
図５に示す試験結果より、シリコーン樹脂を塗布した金型により成形を行ったＰＰ樹脂は、濡らした綿布で表面を摺動部１平方ｃｍ当たり１ｋｇの加重で１００往復擦った後でも、撥水性が高く、濡れ性が悪いことがわかる。また、テープ剥離試験においても引き剥がし力は小さな値を示し、粘着性が小さいことがわかる。さらに、乾燥した墨汁と水垢の固着性汚れの付着力が小さくなり、乾布拭きで除去が可能となることがわかる。
【０２１１】
一方、通常の成形を行ったＰＰ樹脂の便蓋は、成形後にシリコーン樹脂を塗布しても、濡らした綿布で表面を摺動部１平方ｃｍ当たり１ｋｇの加重で１００往復擦った後は、撥水性が低下し、テープの粘着性が比較的大きく、さらに墨汁と水垢の固着性汚れの付着力が大きいことがわかる。
【０２１２】
以上から、成形と同時に、金型からＰＰ樹脂表面へシリコーン樹脂層を転写する方法は、シリコーン樹脂を成形後にＰＰ樹脂表面に塗装する方法に比べ、表面シリコーン樹脂層の耐久性が向上していることがわかる。
【０２１３】
表面自由エネルギーの小さい樹脂層を基材樹脂の成形と同時に金型から転写することにより、基材樹脂表面と、表面自由エネルギーの小さい樹脂による表面層との密着性が、アンカー効果等による物理的な付着力で大きくなり、耐久性が向上することがわかる。
【０２１４】
本実施例においては、表面自由エネルギーの小さい樹脂層を基材樹脂の成形と同時に金型から転写することにより、基材樹脂表面に効率良く形成することができるため、ごく微少量の表面自由エネルギーの小さい樹脂による表面層で、基材の表面自由エネルギーに関わらず、表面自由エネルギーの小さい表面を形成することができる。
【０２１５】
低表面自由エネルギー層を形成することにより、汚れの濡れ性を低下させ、汚れの付着力を減少させることができる。このような表面では、従来除去が困難であった、水垢汚れ等のように基材への密着力が強く、除去の困難な汚れを容易に除去する事ができる。
【０２１６】
また、表面自由エネルギーの小さい樹脂等で塗装する方法は、基材樹脂と塗膜との密着性が悪く、耐久性が問題であったが、表面自由エネルギーの小さい樹脂層を基材樹脂の成形と同時に金型から転写することにより、基材樹脂表面と表面自由エネルギーの小さい樹脂による表面層との密着性が、アンカー効果等による物理的な付着力で大きくなり、耐久性が向上する。
【０２１７】
続いて、他の実施例（シリコーンレジンを詳細に説明したもの）を示す。
【０２１８】
以下、図６に基づき説明する。図６はシリコーンレジンを転写した表面の、撥水性の効果を水の接触角で、付着汚れの取れやすさをテープ剥離力、疑似汚物付着試験、水垢付着試験で評価したものである。
【０２１９】
実施例１１  成形金型の製品面に、ヘプタン類で１０倍に希釈した、メチルフェニルシリコーンレジン(メチルフェニルシリコーンレジン１００ｗｔ％に対してメチルフェニルシロキサンが３０％含有…以下シリコーンレジン)をスプレー方法により塗布した。このシリコーンレジンを塗布した成型金型を用いて、ＰＰ樹脂で射出成形により局部洗浄便座部品である便蓋の成形を行った。
【０２２０】
実施例１２  成形金型の製品面に、ヘプタン類で１０倍に希釈した、シリコーンレジンをスプレー方法により塗布した。このシリコーンレジンを塗布した成型金型を用いて、ＡＢＳ樹脂で射出成形により局部洗浄便座部品である便蓋の成形を行った。
【０２２１】
比較例１１  十分にトルエンおよびアルコール類等の溶剤で十分に脱脂した成形金型を用いて、シリコーンレジンを金型に塗布せずに、ＰＰ樹脂で射出成形により局部洗浄便座部品である便蓋の成形を行った。
【０２２２】
比較例１２  十分にトルエンおよびアルコール類等の溶剤で十分に脱脂した成形金型を用いて、シリコーンレジンを金型に塗布せずに、ＡＢＳ樹脂で射出成形により局部洗浄便座部品である便蓋の成形を行った。
【０２２３】
次に試験について、（１）水の接触角、（２）テープ剥離試験、（３）付着物汚染試験（墨汁）、（４）付着物汚染試験（水垢）は前述のものと同様である。
【０２２４】
図６に示す試験結果より、シリコーンレジンを塗布した金型により成形を行ったＰＰ樹脂とＡＢＳ樹脂は、シリコーンレジンを塗布していない金型により成形を行ったＰＰ樹脂とＡＢＳ樹脂にそれぞれ比較して、撥水性が高く、濡れ性が悪いことがわかる。また、テープ剥離試験においても引き剥がし力は小さな値を示し、粘着性が小さいことがわかる。さらに、乾燥した墨汁と水垢の固着性汚れの付着力が小さくなり、乾布拭きで除去が可能となることがわかる。
【０２２５】
このように、基材樹脂であるＰＰ樹脂もしくはＡＢＳ樹脂を射出成形すると同時に、金型からシリコーンレジンを転写することにより低表面自由エネルギー層を形成すると、濡れ性を低下させ、汚れの付着力を減少させることができる。このような表面では、従来除去が困難であった、水垢汚れ等のように基材への密着力が強く、除去の困難な汚れを容易に除去する事ができることがわかる。
【０２２６】
以下、図７に基づき説明する。図７はシリコーンレジンを転写した表面と、シリコーンレジンを内添した表面の、撥水性の効果を水の接触角で、付着汚れの取れやすさをテープ剥離力、疑似汚物付着試験、水垢付着試験で評価、シリコーンレジンの転写された表面積の違いによる表面の撥水性の効果を水の接触角で、付着汚れの取れやすさをテープ剥離力、疑似汚物付着試験、水垢付着試験で評価、転写後のシリコーンレジンの粒径による外観の違いを光沢度で評価したものである。
【０２２７】
実施例１３  成形金型の製品面に、ヘプタン類で１０倍に希釈した、シリコーンレジンをスプレー方法により塗布した。このシリコーンレジンを塗布した成型金型を用いて、ＰＰ樹脂で射出成形により局部洗浄便座部品である便蓋の成形を行った。尚、本実施例では、成形金型に塗布したシリコーンレジンが、仮に便蓋成形品に全量転写されたと仮定すると、得られた成形体に対するシリコーンレジンの割合は０．０２重量％であった。この際、基材樹脂表面に覆うシリコーンレジン層の面積の割合が２２％であり、シリコーンレジン表面層は約０．１μｍ、シリコーンレジン各粒子の粒径は平均３５μｍであった。
【０２２８】
実施例１４  成形金型の製品面に、ヘプタン類で１０倍に希釈した、シリコーンレジンをスプレー方法により塗布した。このシリコーンレジンを塗布した成型金型を用いて、ＰＰ樹脂で射出成形により局部洗浄便座部品である便蓋の成形を行った。尚、本実施例では、成形金型に塗布したシリコーンレジンが、仮に便蓋成形品に全量転写されたと仮定すると、得られた成形体に対するシリコーンレジンの割合は０．０１重量％であった。この際、基材樹脂表面に覆うシリコーンレジン層の面積の割合が１０％であり、シリコーンレジン表面層は約０．２μｍ、その凹部粒径、シリコーンレジン各粒子の粒径は平均３５μｍであった。
【０２２９】
比較例１３  成形金型の製品面に、ヘプタン類で１０倍に希釈した、シリコーンレジンをスプレー方法により塗布した。このシリコーンレジンを塗布した成型金型を用いて、ＰＰ樹脂で射出成形により局部洗浄便座部品である便蓋の成形を行った。尚、本実施例では、成形金型に塗布したシリコーンレジンが、仮に便蓋成形品に全量転写されたと仮定すると、得られた成形体に対するシリコーンレジンの割合は０．００４重量％であった。この際、基材樹脂表面に覆うシリコーンレジン層の面積の割合が３％であり、シリコーンレジン表面層は約０．２μｍ、シリコーンレジン各粒子の粒径は平均３３μｍであった。
【０２３０】
比較例１４  成形金型の製品面に、ヘプタン類で１０倍に希釈した、シリコーンレジンをスプレー方法により塗布した。このシリコーンレジンを塗布した成型金型を用いて、ＰＰ樹脂で射出成形により局部洗浄便座部品である便蓋の成形を行った。尚、本実施例では、成形金型に塗布したシリコーンレジンが、仮に便蓋成形品に全量転写されたと仮定すると、得られた成形体に対するシリコーンレジンの割合は０．０２5重量％であった。この際、基材樹脂表面に覆うシリコーンレジン層の面積の割合が１９％であり、シリコーンレジン表面層は表面層が１５μｍ以上、シリコーンレジン各粒子の粒径は平均９８μｍであった。
【０２３１】
比較例１５  ＰＰ樹脂に対し、シリコーンレジン２重量％を混入して比較例１と同じ方法で、局部洗浄便座部品である便蓋の成形を行った。
【０２３２】
試験は、実施例１１から１２および比較例１１から１２と同様の試験方法、評価方法にに加え光沢度計を用いて光沢度の測定を行った。
【０２３３】
図７に示す試験結果より、シリコーンレジンを塗布した金型により成形を行ったＰＰ樹脂は、僅かな量のシリコーンレジンが基材表面に表面層を形成することにより、シリコーンレジンを多量に添加して通常の成形を行ったＰＰ樹脂に比較して、撥水性が高く、濡れ性が悪いことがわかる。また、テープ剥離試験においても引き剥がし力は小さな値を示し、粘着性が小さいことがわかる。さらに、乾燥した墨汁と水垢の固着性汚れの付着力が小さくなり、乾布拭きで除去が可能となることがわかる。
【０２３４】
このように、基材樹脂を射出成形すると同時に、金型からシリコーンレジンを転写することにより、低表面自由エネルギー層を形成すると、シリコーンレジンの量が微量であっても、効果的に表面改質効果が得られ、シリコーンレジンを多量に添加した成形品に比べ、濡れ性を低下させ、汚れの付着力を減少させることができる。このような表面では、従来除去が困難であった、水垢汚れ等のように基材への密着力が強く、除去の困難な汚れを容易に除去する事ができることがわかる。
【０２３５】
ここで、基材樹脂表面を覆うシリコーンレジン層とは０．０１ｍｇ／ｃｍ2以上のことをいい、成形品表面に占めるシリコーンレジン層の面積の割合が１０％程度であっても優れた防汚性が発揮される。また、転写後のシリコーンレジンが表面層が２０μｍ以上、平均粒径５０μｍ以上の場合は、ごく少量塗布であっても、優れた防汚性が発揮されるが、光沢度等の外観がわるくなるという欠点をもつことがわかる。
【０２３６】
以下、図８に基づき説明する。図８は抗菌剤を混入した基材樹脂を用いて、シリコーンレジンを転写した表面とその割合による防汚性と抗菌性の違いを防汚試験、抗菌試験で評価したものである。
【０２３７】
実施例１５  成形金型の製品面に、ヘプタン類で１０倍に希釈した、シリコーンレジンをスプレー方法により塗布した。このシリコーンレジンを塗布した成型金型を用いて、ＰＰ樹脂で射出成形により局部洗浄便座部品である便蓋の成形を行った。なお、このＰＰ樹脂には抗菌剤として銀ゼオライト０．５重量部を配合している。また、本実施例では、成形金型に塗布したシリコーンレジンが、仮に便蓋成形品に全量転写されたと仮定すると、得られた成形体に対するシリコーンレジンの割合は０．０２重量％であった。この際、基材樹脂表面に覆うシリコーンレジン層の面積の割合が２２％であり、シリコーンレジン表面層は約０．２μｍ、シリコーンレジン各粒子の粒径は平均３５μｍであった。
【０２３８】
比較例１６  成形金型の製品面に、ヘプタン類で１０倍に希釈した、シリコーンレジンをスプレー方法により塗布した。このシリコーンレジンを塗布した成型金型を用いて、ＰＰ樹脂で射出成形により局部洗浄便座部品である便蓋の成形を行った。なお、このＰＰ樹脂には抗菌剤として銀ゼオライト０．５重量部を配合している。また、本実施例では、成形金型に塗布したシリコーンレジンが、仮に便蓋成形品に全量転写されたと仮定すると、得られた成形体に対するシリコーンレジンの割合は０．１重量％であった。この際、基材樹脂表面に覆うシリコーンレジン層の面積の割合が９５％であった。
【０２３９】
比較例１７  十分にトルエンおよびアルコール類等の溶剤で十分に脱脂した成形金型を用いて、シリコーンレジンを金型に塗布せずに、ＰＰ樹脂で射出成形により局部洗浄便座部品である便蓋の成形を行った。なお、このＰＰ樹脂には抗菌剤として銀ゼオライト０．５重量部を配合している。
【０２４０】
試験は、実施例１１から１２および比較例１１から１２と同様の試験方法、評価方法に加え、抗菌性の評価を行った。また、比較例１のサンプルについてはここで抗菌試験も実施した。
【０２４１】
次に抗菌性の評価について説明する。
【０２４２】
抗菌性については銀等無機抗菌剤研究会からだされている「銀等無機抗菌剤の自主規格および抗菌試験方法(１９９５年度版)」に記載されている「抗菌試験か構成品の抗菌試験方法Ｉ」に従って大腸菌と黄色ブドウ球菌について抗菌性を評価した。なお、接種菌量は０．５ｍｌ、懸濁液：１／５００ＮＢ、放置温度３５℃使用フィルム４．５ｃｍ×４．５ｃｍ角、回収液：ＳＣＤＬＰ１０ｍｌで行った。
【０２４３】
図８に示す試験結果より、本実施例によれば、基材樹脂の抗菌性能等、基材樹脂の性能および品質を低下させないで防汚性を付与するすることことができるがわかる。また、このことから本実施例においては基材樹脂に含まれる抗菌剤等の量によって、基材樹脂の性能を損なわない程度のシリコーンレジン層の基材樹脂を覆う面積は異なるが、試験を行うことによっ基材樹脂の性能を損なわずに防汚性を発揮する最適のシリコーンレジン塗布量を調整することができることがわかった。
【０２４４】
以下、図９に基づき説明する。図９はシリコーンレジンを転写した表面と、シリコーンレジンを成形後にスプレー塗装した表面をそれぞれ耐久性比較の為に水拭きした後、撥水性の効果を水の接触角で、付着汚れの取れやすさをテープ剥離力、疑似汚物付着試験、水垢付着試験で評価したものである。
【０２４５】
実施例１６  実施例１１で得られた便蓋から試験片を切り出し、濡らした綿布で試験片の表面を摺動部１平方ｃｍ当たり１ｋｇの加重で１００往復擦った後、２４時間室温に放置して表面の乾燥を行った。
【０２４６】
比較例１８  実施例１１において用いた、ヘプタン類で１０倍に希釈したシリコーンレジンを比較例１で得られた便蓋表面に、スプレー方法により塗布し
た。このシリコーンレジンを塗布した便蓋から試験片を切り出し、濡らした綿布で試験片の表面を摺動部１平方ｃｍ当たり１ｋｇの加重で１００往復擦った後、２４時間室温に放置して表面の乾燥を行った。
【０２４７】
試験は、実施例１１から１２および比較例１１から１２と同様の試験方法、評価方法により行った。
【０２４８】
図９に示す試験結果より、シリコーンレジンを塗布した金型により成形を行ったＰＰ樹脂は、濡らした綿布で表面を摺動部１平方ｃｍ当たり１ｋｇの加重で１００往復擦った後でも、撥水性が高く、濡れ性が悪いことがわかる。また、テープ剥離試験においても引き剥がし力は小さな値を示し、粘着性が小さいことがわかる。さらに、乾燥した墨汁と水垢の固着性汚れの付着力が小さくなり、乾布拭きで除去が可能となることがわかる。
【０２４９】
一方、通常の成形を行ったＰＰ樹脂の便蓋は、成形後にシリコーンレジンを塗布しても、濡らした綿布で表面を摺動部１平方ｃｍ当たり１ｋｇの加重で１００往復擦った後は、撥水性が低下し、テープの粘着性が比較的大きく、さらに墨汁と水垢の固着性汚れの付着力が大きいことがわかる。
【０２５０】
以上から、成形と同時に、金型からＰＰ樹脂表面へシリコーンレジン層を転写する方法は、シリコーンレジンを成形後にＰＰ樹脂表面に塗装する方法に比べ、表面シリコーンレジン層の耐久性が向上していることがわかる。
【０２５１】
表面自由エネルギーの小さい樹脂層を基材樹脂の成形と同時に金型から転写することにより、基材樹脂表面と、表面自由エネルギーの小さい樹脂による表面層との密着性が、アンカー効果、基材樹脂成形時の硬化等による物理的な付着力で大きくなり、耐久性が向上することがわかる。
【０２５２】
以上図６から図９により本発明の構成は防汚性に優れるため、便座用の材料として非常に優れることがわかった。
【０２５３】
なお、上記実施例および比較例の成形品は便蓋であったが、便座シート、本体ケースあるいは洗浄ノズルであっても同様な結果が得られる。
【０２５４】
また、発明の効果を損なわない程度で、基材樹脂に適宜各種の添加剤を配合することができる。例えば、可塑剤、内部離型剤、加水分解防止剤、酸化防止剤、紫外線吸収剤、帯電防止剤、滑剤、難燃剤、発泡剤、無機顔料、有機顔料等があげられる。
【０２５５】
以上説明したように本実施例の便座によれば次の効果が得られる。
【０２５６】
本実施例においては、表面自由エネルギーの小さいシリコーンレジン層を基材樹脂の成形と同時に金型から転写することにより、基材樹脂表面に効率良く形成することができるため、ごく微少量のシリコーンレジンによる表面層で、基材の表面自由エネルギーに関わらず、表面自由エネルギーの小さい表面を形成することができる。
【０２５７】
低表面自由エネルギー層を形成することにより、汚れの濡れ性を低下させ、汚れの付着力を減少させることができる。このような表面では、従来除去が困難であった、尿、水垢汚れ等のように基材への密着力が強く、除去の困難な汚れを容易に除去する事ができ、防汚性に優れた便座を提供することが出来る。
【０２５８】
また、表面自由エネルギーの小さいシリコーンレジン樹脂等で塗装する方法は、基材樹脂と塗膜との密着性が悪く、耐久性が問題であったが、シリコーンレジン層を基材樹脂の成形と同時に金型から転写することにより、基材樹脂表面と表面自由エネルギーの小さい樹脂による表面層との密着性が、アンカー効果、基材樹脂成形時の硬化等による物理的な付着力で大きくなり、耐久性が向上する。
【０２５９】
また、基材樹脂の抗菌性等、基材樹脂の性能、品質等を損なうことなく防汚性が付与できるため、基材樹脂の性能と耐久性に優れた防汚性を併せ持った、防汚性に優れた便座を提供することが出来る。
【０２６０】
続いて、他の実施例（シリコーンレジンを塗布したもの）を示す。
【０２６１】
以下、図１０に基づき説明する。図１０はコロナ放電処理後にシリコーンレジンを塗布した表面とプラズマ放電処理後にシリコーンレジンを塗布した表面および放電処理をせずにシリコーンレジンを塗布した表面の、撥水性の効果を水の接触角で評価、付着汚れの取れやすさをテープ剥離力、付着汚物試験（墨汁、水垢）で評価、実使用後の汚れのとれやすさを耐久試験で評価、塗布後の基材樹脂表面に覆うシリコーンレジン層の面積の割合、粒径による外観の違いを外観で評価したものである。
【０２６２】
実施例２１  射出成形により局部洗浄便座部品である便蓋の基材樹脂がＰＰ樹脂であり、その表面にコロナ放電処理を施した後、ヘプタン類で１０倍に希釈したメチルフェニルシリコーンレジン(メチルフェニルシリコーンレジン１００ｗｔ％に対してメチルフェニルシロキサンが３０％含有…以下シリコーンレジン)が、基材樹脂表面全体に対して１２％、最大粒径が８０μｍになるようスプレー方法により塗布した。
【０２６３】
実施例２２  射出成形により局部洗浄便座部品である便蓋の基材樹脂がＰＰ樹脂であり、その表面にプラズマ放電処理を施した後、ヘプタン類で１０倍に希釈したシリコーンレジンが、基材樹脂表面全体に対して１２％、最大粒径が８０μｍになるようスプレー方法により塗布した。
【０２６４】
比較例２１  射出成形により局部洗浄便座部品である便蓋の基材樹脂がＰＰ樹脂であり、その表面にコロナ放電処理を施さず、ヘプタン類で１０倍に希釈したシリコーンレジンが、基材樹脂表面全体に対して１２％、最大粒径が８０μｍになるようスプレー方法により塗布した。
【０２６５】
比較例２２  射出成形により局部洗浄便座部品である便蓋の基材樹脂がＰＰ樹脂であり、その表面にコロナ放電処理を施した後、ヘプタン類で１０倍に希釈したシリコーンレジンが、基材樹脂表面全体に対して１２％、最大粒径が１２０μｍになるようスプレー方法により塗布した。
【０２６６】
比較例２３  射出成形により局部洗浄便座部品である便蓋の基材樹脂がＰＰ樹脂であり、その表面にコロナ放電処理を施した後、ヘプタン類で１０倍に希釈したシリコーンレジンが、基材樹脂表面全体に対して２４％、最大粒径が８０μｍになるようスプレー方法により塗布した。
【０２６７】
比較例２４  射出成形により局部洗浄便座部品である便蓋の基材樹脂がＰＰ樹脂であり、その表面にコロナ放電処理を施した後、ヘプタン類で１０倍に希釈したシリコーンレジンが、基材樹脂表面全体に対して１２％、最大粒径が５０μｍになるようスプレー方法により塗布した。
【０２６８】
比較例２５  射出成形により局部洗浄便座部品である便蓋の基材樹脂がＰＰ樹脂であり、その表面にプラズマ放電処理を施した後、ヘプタン類で１０倍に希釈したシリコーンレジンが、基材樹脂表面全体に対して２４％、最大粒径が８０μｍになるようスプレー方法により塗布した。
【０２６９】
比較例２６  射出成形により局部洗浄便座部品である便蓋の基材樹脂がＰＰ樹脂であり、その表面にプラズマ放電処理を施した後、ヘプタン類で１０倍に希釈したシリコーンレジンが、基材樹脂表面全体に対して１２％、最大粒径が５０μｍになるようスプレー方法により塗布した。
【０２７０】
次に試験について、（１）水の接触角、（２）テープ剥離試験、（３）付着物汚染試験（墨汁）、（４）付着物汚染試験（水垢）は前述のものと同様である。
【０２７１】
（５）耐久性試験；成形品表面へのシリコーンレジンの密着度を調べた。成形品から切り出した試験片表面を、１平方ｃｍ当たり６０ｇの加重で、水道水を含ませた綿布で４０００回擦った後、疑似汚物（油系のもの）に５ｓ間浸漬後引き上げ、６０ｓ後の疑似汚物のはじき具合を目視にて観察した。評価は、完全に疑似汚物をはじいた場合を○、半分ほどしかはじかなかった場合を△、全くはじかなかった場合を×とした。
【０２７２】
（６）外観；成形品表面の外観を目視にて観察した。評価は、塗布されたシリコーンレジンが目立たないレベルを○、塗布されたシリコーンレジンが少し目立つレベルを△、塗布されたシリコーンレジンが目立ち、かつ光沢がないレベルを×とした。
【０２７３】
図１０に示す試験結果より、基材樹脂表面に放電処理を施しシリコーンレジンを塗布することにより、形成された低表面自由エネルギー層は、濡れ性を低下させ、汚れの付着力を減少をさせることができ、放電処理の効果によって耐久性が保持されていることがわかる。また、基材樹脂表面を覆うシリコーンレジン層の面積の割合が１２％およびシリコーンレジンの最大粒径が８０μｍの時、成形品表面の外観も良い。このような表面では、従来除去が困難であった、水垢汚れ等のように基材への密着力が強く、除去の困難な汚れを容易に除去する事ができるとともにその効果が持続することが確認された。
【０２７４】
以下、図１１に基づき説明する。図１１は抗菌剤を混入した基材樹脂を用いて、シリコーンレジンを塗布した表面とその割合による防汚性と抗菌性の違いを防汚試験、抗菌試験で評価したものである。
【０２７５】
実施例２３  射出成形により局部洗浄便座部品である便蓋の基材樹脂がＰＰ樹脂であり、その表面にコロナ放電処理を施した後、ヘプタン類で１０倍に希釈したメチルフェニルシリコーンレジン(メチルフェニルシリコーンレジン１００ｗｔ％に対してメチルフェニルシロキサンが３０％含有…以下シリコーンレジン)が、基材樹脂表面全体に対して１２％、最大粒径が８０μｍになるようスプレー方法により塗布した。なお、このＰＰ樹脂には抗菌剤として銀ゼオライト０．５重量部を配合している。
【０２７６】
比較例２７  射出成形により局部洗浄便座部品である便蓋の基材樹脂がＰＰ樹脂であり、その表面にコロナ放電処理を施した後、ヘプタン類で１０倍に希釈した、シリコーンレジンが、基材樹脂表面全体に対して９０％になるようスプレー方法により塗布した。なお、このＰＰ樹脂には抗菌剤として銀ゼオライト０．５重量部を配合している。
【０２７７】
比較例２８  射出成形により局部洗浄便座部品である便蓋の基材樹脂がＰＰ樹脂で、抗菌剤として銀ゼオライト０．５重量部を配合している。試験は、実施例２１から２２および比較例２１から２６と同様の試験方法、評価方法にに加え、抗菌性の評価を行った。また、比較例１のサンプルについてはここで抗菌試験も実施した。
【０２７８】
次に抗菌性の評価について説明する。試験は前述のものと同様である。
【０２７９】
図１１に示す試験結果より、本実施例によれば、基材樹脂の抗菌性能等、基材樹脂の性能および品質を低下させないで防汚性を付与することができることがわかる。また、このことから本実施例においては基材樹脂に含まれる抗菌剤等の量によって、基材樹脂の性能を損なわない程度のシリコーンレジン層の基材樹脂を覆う面積は異なるが、試験を行うことによって基材樹脂の性能を損なわずに防汚性を発揮する最適のシリコーンレジン塗布量を調整することができることがわかった。
【０２８０】
以上図１０と図１１により本実施例の構成は防汚性に優れるため、便座用の材料として非常に優れることがわかった。
【０２８１】
なお、上記実施例および比較例の成形品は便蓋であったが、便座シート、本体ケースあるいは洗浄ノズルであっても同様な結果が得られる。
【０２８２】
また、発明の効果を損なわない程度で、基材樹脂に適宜各種の添加剤を配合することができる。例えば、可塑剤、内部離型剤、加水分解防止剤、酸化防止剤、紫外線吸収剤、帯電防止剤、滑剤、難燃剤、発泡剤、無機顔料、有機顔料等があげられる。
【０２８３】
以上説明したように本実施例の便座によれば次の効果が得られる。
【０２８４】
本実施例においては、基材樹脂表面に所定の表面処理を施した後、表面自由エネルギーの小さいシリコーンレジン層を塗布することにより、基材樹脂表面に効率良く形成することができ、シリコーンレジン層の密着性も良く、ごく微少量のシリコーンレジンによる表面層で、基材の表面自由エネルギーに関わらず、表面自由エネルギーの小さい表面を形成することができる。
【０２８５】
低表面自由エネルギー層を形成することにより、汚れの濡れ性を低下させ、汚れの付着力を減少させることができる。このような表面では、従来除去が困難であった、尿、水垢汚れ等のように基材への密着力が強く、除去の困難な汚れを容易に除去する事ができ、防汚性に優れた便座を提供することが出来る。
【０２８６】
また、表面自由エネルギーの小さいシリコーンレジン樹脂等で塗装する方法は、基材樹脂と塗膜との密着性が悪く、耐久性が問題であったが、基材樹脂の表面を放電処理することにより官能基が形成され、基材樹脂表面と表面自由エネルギーの小さい樹脂による表面層との密着性が、化学的な付着力で大きくなり、耐久性が向上する。
【０２８７】
また、基材樹脂の抗菌性等、基材樹脂の性能、品質等を損なうことなく防汚性が付与できるため、基材樹脂の性能と耐久性に優れた防汚続いて、他の実施例（シリコーンレジンを塗装したもの）を示す。
【０２８８】
図１２は本発明の実施形態の一例としての局部洗浄便座部品である局部を洗浄する洗浄ノズルの一部の断面図である。基材表面をシリコーンレジンを含む塗料の表面層がおおっている。
【０２８９】
以下、図１３に基づき説明する。
【０２９０】
実施例３１  射出成形により局部洗浄便座部品である洗浄ノズルの基材樹脂がＡＢＳ樹脂であり、その表面にシリコーンレジンを含んだアクリルウレタン系樹脂の塗料をスプレー方法により塗布した。
【０２９１】
比較例３１  実施例１において、シリコーンレジンを含まないアクリルウレタン系樹脂の塗料をスプレー方法により塗布した。
【０２９２】
比較例３２  実施例１において、何も塗布していない。
【０２９３】
以上のように得られた洗浄ノズルの防汚性能を次のような方法で評価した。
＜評価方法＞
（１）水の接触角；水の接触角により、成形品表面の撥水性を調べた。接触角の測定は、協和界面科学製接触角計で行った。
【０２９４】
（２）油の接触角；油の接触角により、成形品表面の撥油性を調べた。接触角の測定は、協和界面科学製接触角計で行った。
【０２９５】
（３）疑似汚物付着試験（みそ）；疑似汚物により、成形品表面の疑似汚物の付着性を調べた。付着性をもつ疑似汚物としてみそを用いた。みそを洗浄ノズル表面につけ、セルフクリーニング機構でどの程度落ちるか目視にて確認した。評価は相対比較により行い、完全にみそが除去出来た場合を○、僅かに除去出来なかった場合を△、比較的多く除去出来なかった場合を×とした。
【０２９６】
図１３に示す試験結果より、基材樹脂表面にシリコーンレジンを含んだ塗料を塗布することにより、形成された低表面自由エネルギー層は、濡れ性を低下させ、汚れの付着力を減少させることが確認された。
【０２９７】
なお、上記実施例および比較例の成形品は洗浄ノズルであったが、便座シート、便蓋あるいは本体ケースであっても同様な結果が得られる。
【０２９８】
本実施例においては、基材樹脂表面に表面自由エネルギーの小さいシリコーンレジンを含む塗料で塗装することにより、シリコーンレジンを含む塗装表面層で、基材の表面自由エネルギーに関わらず、表面自由エネルギーの小さい表面を形成することができる。
【０２９９】
低表面自由エネルギー層を形成することにより、汚れの濡れ性を低下させ、汚れの付着力を減少させることができる。このような表面では、除去の困難な汚れを容易に除去する事ができ、防汚性に優れた便座を提供することが出来る。
【０３００】
続いて、他の実施例（フィルムを用いたもの）を示す。図１４は本発明の樹脂層をフィルムインサ−ト成形で製造する場合の、便座の露出構成部品から構成される局部洗浄用便座を配した便器装置を示す斜視図である。
【０３０１】
図１４において、便器本体１１の上面に局部洗浄用便座の本体ケース１２が固定され、この本体ケース１２には便座１２ａ及び便蓋１２ｂをそれぞれ開閉自在に取り付けている。本体ケース１２の内部には局部洗浄のためのノズル装置と温水の供給配管系及び洗浄後の乾燥のための温風乾燥装置等が収納され、各機能部は本体ケース１２に一体に備えた操作盤１２ｃによって行われる。
【０３０２】
図１５は便器のロータンクと一体化されたタイプの局部洗浄用便座を設備した別の様態の便器装置を示す斜視図である。
【０３０３】
本発明の樹脂層を設けた、局部洗浄用便座の露出構成部品とは、１２本体ケース、１２ａ便座、１２ｂ便蓋、１３ａノズルロッド、１３ｂノズルヘッド、１３ｃロータンク内蔵の本体ケース、１２ｃ操作盤、などの事である。
【０３０４】
樹脂層のクリアー層１４はシ−ト母材樹脂１００重量部に対して３重量部のシリコ−ンレジンと、シ−ト母材樹脂１００重量部に対して１重量部の無機系抗菌剤ゼオライトを分散した、200μｍの厚みのメタクリル酸メチルフィルムを用い、クリアー層の下地に、ポリ塩化ビニル樹脂からなる樹脂バインダーと、茶色顔料とからなる木目柄をグラビア印刷法で形成した。図柄インキ層下地に、塩化ビニル酢酸ビニル共重合体樹脂からなる接着層をグラビア印刷法で形成して、木目柄のアクリル樹脂層を得た。
【０３０５】
以上のようにして得た木目柄のアクリル樹脂層を、便座を製造するための可動型と固定型とからなる射出成形用金型内に配置し、樹脂層を９０℃で加熱しながら真空吸引し、可動型の凹部に密着させた。型閉めした後に、金型温度を５０℃〜６０℃に保ちながら、２３０℃〜２５０℃に加熱されたのアクリロニトリルブタジエンポリスチレン共重合体樹脂からなる溶融樹脂を金型内に射出し、樹脂を固化させた後、一部をトリミングして成形品を得た。
【０３０６】
本実施例の便座及び局部洗浄用便座の露出構成部品は、撥水性などの防汚性だけでなく抗菌性も有するクリアー層を有した樹脂層を樹脂成形品表面に設けることで、樹脂成形品の機械強度などを低下させる事無く、良好な防汚性、抗菌性を兼ね備えることが可能になる。また樹脂層のクリアー層１４を透明にしてクリアー層１４の裏面に図柄インキ層１５と接着層１６を設けることで、防汚性、抗菌性を損なうことなく便座、便蓋及び局部洗浄用便座の露出構成部品の３次曲面にも図柄を施すことができる。さらに、便座及び局部洗浄用便座の露出構成部品の素材色が外観に表れないためリサイクル材等の任意の色の素材を用いることもできる。
【図面の簡単な説明】
【０３０７】
【図１】図１は、本発明の実施形態の一例を示す局部洗浄便座の外観図（（ａ）；便座を上から見た図、（ｂ）；便座を横から見た図）
【図２】図２は、本発明の実施形態の一例を示す局部洗浄便座部品である便蓋の一部の断面図である。
【図３】図３は表面改質樹脂を転写した表面の、撥水性の効果を水の接触角で、付着汚れの取れやすさをテープ剥離力、疑似汚物付着試験、水垢付着試験で評価したものである。
【図４】図４は表面改質樹脂を転写した表面と、表面改質樹脂を内添した表面の、撥水性の効果を水の接触角で、付着汚れの取れやすさをテープ剥離力、疑似汚物付着試験、水垢付着試験で評価したものである。
【図５】図５は表面改質樹脂を転写した表面と、表面改質樹脂を成形後にスプレー塗装した表面をそれぞれ耐久性比較の為に水拭きした後、撥水性の効果を水の接触角で、付着汚れの取れやすさをテープ剥離力、疑似汚物付着試験、水垢付着試験で評価したものである。
【図６】図６はシリコーンレジンを転写した表面の、撥水性の効果を水の接触角で、付着汚れの取れやすさをテープ剥離力、疑似汚物付着試験、水垢付着試験で評価したものである。
【図７】図７はシリコーンレジンを転写した表面と、シリコーンレジンを内添した表面の、撥水性の効果を水の接触角で、付着汚れの取れやすさをテープ剥離力、疑似汚物付着試験、水垢付着試験で評価、シリコーンレジンの転写された表面積の違いによる表面の撥水性の効果を水の接触角で、付着汚れの取れやすさをテープ剥離力、疑似汚物付着試験、水垢付着試験で評価、転写後のシリコーンレジンの粒径による外観の違いを光沢度で評価したものである。
【図８】図８は抗菌剤を混入した基材樹脂を用いて、シリコーンレジンを転写した表面とその割合による防汚性と抗菌性の違いを防汚試験、抗菌試験で評価したものである。
【図９】図９はシリコーンレジンを転写した表面と、シリコーンレジンを成形後にスプレー塗装した表面をそれぞれ耐久性比較の為に水拭きした後、撥水性の効果を水の接触角で、付着汚れの取れやすさをテープ剥離力、疑似汚物付着試験、水垢付着試験で評価したものである。
【図１０】コロナ放電処理後にシリコーンレジンを塗布した表面とプラズマ放電処理後にシリコーンレジンを塗布した表面および放電処理をせずにシリコーンレジンを塗布した表面の、撥水性の効果を水の接触角で評価、付着汚れの取れやすさをテープ剥離力、付着汚物試験（墨汁、水垢）で評価、実使用後の汚れのとれやすさを耐久試験で評価、塗布後のシリコーンレジンの密度、粒径による外観の違いを光沢度、外観で評価したものである。
【図１１】抗菌剤を混入した基材樹脂を用いて、シリコーンレジンを転写した表面とその割合による防汚性と抗菌性の違いを防汚試験、抗菌試験で評価したものである。
【図１２】本発明の実施形態の一例を示す局部洗浄便座部品である洗浄ノズルの一部の断面図である。
【図１３】基材樹脂表面にシリコーンレジンを含んだ塗料を塗布した表面とシリコーンレジンを含まない塗料を塗布した表面および何も塗布しない表面の、防汚性の効果を水の接触角、油の接触角で評価、付着汚れの取れやすさを疑似汚物付着試験（みそ）で評価したものである。
【図１４】本発明の露出構成部品から構成される局部洗浄用便座を設備した便器装置の斜視図である。
【図１５】便器のロータンクと一体化されたタイプの局部洗浄用便座を設備した便器装置を示す斜視図である。
【図１６】本発明のフィルム状もしくはシート状の樹脂層をフィルムインサ−ト成形で製造する場合の製造工程を示す。
【図１７】本発明のフィルム状もしくはシート状の樹脂層をフィルムインサ−ト成形で製造した便座の一実施例を示す断面図である。
【図１８】本発明のフィルム状もしくはシート状の樹脂層を有する便座をフィルムインサート成形で製造する場合の製造工程の一つを示す断面図である。
【図１９】本発明のフィルム状もしくはシート状の樹脂層を有する便座をフィルムインサート成形で製造する場合の製造工程の一つを示す断面図である。
【図２０】本発明のフィルム状もしくはシート状の樹脂層を有する便座をフィルムインサート成形で製造する場合のフィルムインサート成形品を示す断面図である。
【符号の説明】
【０３０８】
１…便座シート、２…便蓋、３…本体ケース、４…洗浄ノズル、５…操作部、１０…樹脂成形品、１１…便器、１２…本体ケース、１２ａ…便座、１２ｂ…便蓋、１２ｃ…操作盤、１３ａ…ノズルロッド、１３ｂ…ノズルヘッド、１３ｃ…ロータンク内蔵の本体ケース、１４…クリアー層、１５…図柄インキ層、１６…接着層、１７…射出成形用金型、１８…射出口、１９…溶融樹脂
【図１】
2006305367.tif 000003
【図２】
2006305367.tif 000004
【図３】
2006305367.tif 000005
【図４】
2006305367.tif 000006
【図５】
2006305367.tif 000007
【図６】
2006305367.tif 000008
【図７】
2006305367.tif 000009
【図８】
2006305367.tif 000010
【図９】
2006305367.tif 000011
【図１０】
2006305367.tif 000012
【図１１】
2006305367.tif 000013
【図１２】
2006305367.tif 000014
【図１３】
2006305367.tif 000015
【図１４】
2006305367.tif 000016
【図１５】
2006305367.tif 000017
【図１６】
2006305367.tif 000018
【図１７】
2006305367.tif 000019
【図１８】
2006305367.tif 000020
【図１９】
2006305367.tif 000021
【図２０】
2006305367.tif 000022